Brevet FR2753447A1 — publié le 19980320

L'invention concerne de nouveaux composés de type hydroxyphényl-s-triazine avec des substituants éthers glycidyliques cycliques, un mélange synérgique de stabilisants contenant ces composés ainsi que des 5 composés de type 2,2,6,6-tétraméthyl-pipéridine, l'utilisation pour la stabilisation de matière organique - contre la dégradation induite par la lumière, par l'oxygène et/ou par la chaleur, ainsi que la matière organique stabilisée à l'aide de ces composés. 10 Si l'on veut augmenter la stabilité à la lumière d'une matière organique, plus particulièrement d'un revêtement, on ajoute généralement un agent photoprotecteur. Une classe d'agents photoprotecteurs utilisée très souvent constituent les absorbeurs d'UV qui 15 protègent la matière par l'absorption de rayonnement nocif par l'intermédiaire de chromophores. Un groupe important d'absorbeurs d'UV est représenté par les triphényl-s-triazines, décrites entre autres par les publications de brevet US-A-3 118 887, US-A-3 242 175, 20 US-A-3 244 708, US-A-3 249 608, GB-A-1 321 561, EP-A- 0 434 608, US-A-4 619 956, US-A-5 461 151 et EP-A- 0 704 437. On a suggéré également des mélanges de stabilisants contenant des absorbeurs d'UV du type tris-phényl-s- 25 triazine et 2,2,6,6-tétraméthylpipéridine (US-A- 4 619 956, US-A-4 740 542, EP-A-0 444 323 et EP-A- 0 483 488). _ On a trouvé maintenant des composés spécifiques de la classe des triaryl-s-triazines qui ont de façon 30 surprenante des caractéristiques stabilisantes particulièrement bonnes. Par conséquent, l'objet de l'invention est un composé de formule A Y2 Y1 ~ -~OH Y4Y 5 N 'N Nrl X 9 10 '7 (A) dans laquelle r1 et r2, indépendamment l'un de l'autre, 15 valent 0 ou 1 et les substituants Y1 à Y9, indépendamment l'un de l'autre, représentent l'hydrogène, des groupes -OH, alkyle en C1-C20, cycloalkyle en C4-C12, alcényle en C2-C20, alcoxy en C1-C20, cycloalcoxy en C4-C12, alcényloxy en C2-C20,- aralkyle en C7-C20, halogène, -C-N, haloalkyle 20 en C1-C5, -S02-R', -SO3H, -SO3M, M étant un métal alcalin, -COOR', -CONHR', -CONR'R", -OCOOR', -OCOR', -OCONHR', (méth)acrylamino, (méth)acryloxy, aryle en C6-C12 ; aryle en C6-C12 substitué par alkyle en C1-C12, alcoxy en C1-C12, CN, halogène ; hétéroaryle en C3-C12 ; hétéroaryle en 25 C3-C12 substitué par alkyle en C1-C12, alcoxy en C1-C12, CN, halogène ; ou représentent Q de formule I, et au moins un substituant Y1 à Y9 doit représenter Q 30 Q Q = -)-- (I) OR1 o (i) q vaut 0 ou 1, et R1 représente d'hydrogène, des groupes alkyle en C1-C20, 35 cycloalkyle en C4-C12, -COR', -COOR' ou -CONHR', et T représente des groupes alkylène en C1-C20, cycloalkylène en C4-C12 (alkylène en C1-C20)-O-, alkylène en C2-C50, qui est interrompu par un ou plusieurs atomes d'oxygène et/ou - substitué par un ou plusieurs groupes hydroxy -CO-, -SO2-, phénylène ; phénylène substitué par des gourpes 5 alkyle en C1-C12, alcoxy en Cl-C12, CN, halogène ; biphénylène ; ou biphénylène par des groupes substitué par alkyle en C1-C12, alcoxy en Cl-C12, CN, halogène, T pouvant être substitué, à la place de l'hydrogène, par un ou plusieurs substituants Rx indépendants les uns des 10 autres, et R représente des groupes cycloalkyle en C4-C12, cycloalcényle en C4-C12, bicycloalkyle en C6-C15, bicycloalcényle en C6-C15 ou tricycloalkyle en C6-C15 qui peuvent être éventuellement interrompus par un ou 15 plusieurs atomes d'oxygène, représentent aussi des groupes naphtyle ou biphényle, et dans le cas o q vaut 1, comprennent également phényle, R pouvant être substitué, à la place de l'hydrogène, par un ou plusieurs substituants RX indépendants les uns des 20 autres, et Rx représente des groupes alkyle en C1-C20, alcényle en C2-C20, cycloalkyle en C4-C12, alcoxy en C1-C20, cycloalcoxy en C4-C12, hydroxy, halogène, haloalkyle en C1-C5, -COOR', -CONHR', -CONR'R", -OCOR', 25 -OCOOR', -OCONHR', -NH2, -NHR', -NR'R", -NHCOR', -NR"COR', -NH(méth)acryle, -O(méth)acryle, -CN, =0, =NR' ; aryle en C6-C12 ou aryle en C6-C12 substitué par des groupes alkyle en C1-C12, alcoxy en C1-C12, CN, halogène ; et 30 R' et R", indépendamment l'un de-l'autre, représentent l'hydrogène, des groupes alkyle en C1-C20, cycloalkyle en C4-C12, aryle en C6-C12 ; aryle en C6-C12 substitué par des groupes alkyle en Cl-C12, alcoxy en Cl-C12, CN, halogène ; hétéroaryle en C3-C12 ; ou hétéroaryle en C3-C12 substitué 35 par des groupes alkyle en C1-C12, alcoxy en C1-Cl2, CN, halogène, à l'exception du composé 2,4-bisphényl-6-(4-[3- benzoyloxy-2-hydroxypropyloxy]-2-hydroxyphényl)-1,3,5- triazine. Les restes Y1 à Y-,- R1, Rx, R' et R" en tant qu'alkyles représentent dans le cadre des définitions 5 données, des groupes alkyles linéaires ou ramifiés, comme par exemple méthyle, éthyle, propyle, isopropyle, n-butyle, sec-butyle, isobutyle, tert-butyle, 2-éthylbutyle, n-pentyle, isopentyle, 1-méthylpentyle, 1,3-diméthylbutyle, n-hexyle, 1-méthylhexyle, n-heptyle, 10 isoheptyle, 1,1,3,3-tétraméthylbutyle, 1-méthylheptyle, 3-méthylheptyle, n-octyle, 2-éthylhexyle, 1,1,3- triméthylhexyle, 1,1,3,3-tétraméthylpentyle, nonyle, décyle, undécyle, 1-méthyl-undécyle, dodécyle, 1,1,3,3,5,5-hexaméthylhexyle, tridécyle, tétradécyle, 15 pentadécyle, hexadécyle, heptadécyle, octadécyle. De préférence, Y1 à Y9, R1, Rx, R', R" en tant qu'alkyle sont des groupes alkyle à chaîne courte, par exemple alkyle en C1-C8, avant tout alkyle en C1-C4, comme méthyle ou butyle, de manière particulièrement préféré méthyle. 20 Dans le cas o r1 et r2 valent 1, Y4, Y6, Y7 et Y9 sont de préférence H et Y5 et Y8 sont de préférence en position para. Les restes Y1 à Y9, R, R1, Rx, R' et R" en tant que cycloalkyles en C4-C12 représentent par exemple des 25 groupes cyclobutyle, cyclopentyle, cyclohexyle, cyclo- heptyle, cyclooctyle, cyclononyle, cyclodécyle, cycloundécyle, cyclododécyle. On préfère cyclopentyle, cyclohexyle, cyclooctyle et cyclododécyle. Alcényle en C2-C20 comprend dans le cadre des 30 définitions données, entre autres, des groupes vinyle, allyle, isopropényle, 2-butényle, 3-butényle, isobutényle, n-penta-2,4-diényle, 3-méthyl-but-2-ényle, n-oct-2-ényle, n-dodéc-2-ényle, iso-dodécényle, n-dodéc- 2-ényle ou n-octadéc-4-ényle. 35 Alcoxy en C1-C20 sont des restes linéaires ou ramifiés, comme par exemple des groupes méthoxy, éthoxy, propoxy, butoxy, pentyloxy, hexyloxy, heptyloxy, octyloxy, isooctyloxy, nonyloxy, undécyloxy, dodécyloxy, - tétradécyloxy, pentadécyloxy, hexadécyloxy, heptadécyl- oxy, nonadécyloxy ou éicosyloxy. 5 Cycloalcoxy en C4-C12 représente par exemple des groupes cyclobutyloxy, cyclopentyloxy, cyclohexyloxy, cyclo-heptyloxy, cyclooctyloxy, cyclononyloxy, cyclodécyloxy, cycloundécyloxy, cyclododécyloxy, et en particulier cyclohexyloxy. 10 Alcényloxy en C2-C20 comprend dans le cadre des indications données, entre autres, des groupes vinyloxy, allyloxy, isopropényloxy, 2-butényloxy, 3-butényloxy, isobutényl-oxy, n-penta-2,4-diényloxy, 3-méthyl-but-2- ényloxy, n-oct-2-ényloxy, n-dodéc-2-ényloxy, iso- 15 dodécényloxy, n-dodéc-2-ényloxy ou n-octadéc-4-ényloxy. Aryle en C6-C12 représente en général un reste hydrocarboné aromatique, par exemple des restes phényle, biphényle ou naphtyle, de préférence phényle et biphényle. Cet aryle peut porter d'autres substituants 20 cités parmi les substituants ci-dessus. Aralkyle signifie en général un groupe alkyle substitué par un groupe aryle ; ainsi, un groupe aralkyle en C7-C20 couvre par exemple des groupes benzyle, a- méthylbenzyle, phényléthyle, phénylpropyle, phénylbutyle, 25 phénylpentyle et phénylhexyle ; de préférence benzyle et a-méthylbenzyle. Un substituant halogène représente -F, -Cl, -Br ou -I ; de préférence -F ou -Cl, avant tout C1. Haloalkyle en C1-C5 représente un reste alkyle avec 30 1 à 5 atomes de carbone, lequel.-est substitué par au moins un des atomes d'halogène précités. Un métal alcalin M est en règle générale un des métaux Li, Na, K, Rb, Cs ; en particulier, Li, Na, K ; avant tout Na. 35 Alkylène en C1-C20 représente par exemple des groupes méthylène, éthylène, propylène, butylène, pentylène, hexylène, etc. La chaîne alkylène peut aussi être ramifiée, comme par exemple dans le cas de l'isopropylène. Cycloalcényle en C4-C12 représente par exemple des 5 groupes 2-cyclobutén-1-yle, 2-cyclopentén-1-yle, 2,4- cyclo-pentadién-1-yle, 2-cyclohexén-l-yle, 2-cycloheptén- 1-yle ou 2-cyclooctén-l-yle. Bicycloalkyle en C6-C15 représente par exemple des groupes bornyle, norbornyle, 2,2,2-bicyclooctyle. De 10 préférence, bornyle et norbornyle. Bicycloalcényle en C6-C15 représente par exemple des groupes norbornényle, norbornadiényle. De préférence, norbornényle. Tricycloalkyle en C6-C15 représente par exemple des 15 groupes 1-adamantyle, 2-adamantyle. De préférence, le groupe 1-adamantyle. Hétéroaryle en C3-C12 représente par exemple des groupes pyridinyle, pyrimidinyle, triazinyle, pyrrolyle, furanyle, thiophényle ou quinolinyle. Cet hétéroaryle 20 peut porter des substituants cités dans l'énumération donnée ci-dessus. Un intérêt particulier est représenté par un composé de formule A1 25 Y1 y3 t OH 30 N N Y4 ' N~ Y'9 ri r2 Y 35 Y Y Y* Y8 (Ai) dans laquelle rl et r2 ainsi que des substituants Y1 à Y9 ont les définitions données ci-dessus, en particulier une, dans laquelle -- Y1 représente Q ; 5 Y2 représente l'hydrogène, des groupes alkyle en C1-C20, cycloalkyle en C5-C12, aralkyle en C7-C20, haloalkyle en C1-C5, -SO2R' ; Y3 représente l'hydrogène ; Y4 à Y9, indépendamment les uns des autres, représentent 10 l'hydrogène, des groupes -OH, alkyle en C1-C20, cycloalkyle en C4-C12, alcényle en C2-C20, alcoxy en C1-C20, cycloalcoxy en C4-C12, alcényloxy en C2-C20, aralkyle en C7-C20, halogène, -C=N, haloalkyle en C1-C5, -SO2R', -SO3H, -SO3M, -COOR', -CONHR', -CONR'R", -OCOOR', 15 -OCOR', -OCONHR', (méth)acrylamino, (méth)acryloxy, aryle en C6-C12 ; aryle en C6-C12 substitué par des groupes alkyle en Cl-C12, alcoxy en C1-C12, CN, halogène ; hétéroaryle en C3-C12 ; ou hétéroaryle en C3-C12 substitué par des groupes alkyle en Cl-C12, alcoxy en Cl-C12, CN, 20 halogène ; et Y5 et Y8 de plus englobent Q ; Q étant un reste de formule (I) - 00r ~- R (I), OR1 (I), 25 o q vaut 0 ou 1, et R1 représente l'hydrogène, des groupes alkyle en Cl-C20, cycloalkyle en C4-C12, -COR', -COOR' ou -CONHR' ; T représente des groupes alkylène en Cî-C20, cycloalkylène 30 en C4-C12, (alkylène en Cl-C20)-O-,.alkylène en C2-C50, qui est interrompu et/ou substitué par des groupes OH, -CO-, -S02-, phénylène ; ou phénylène substitué par des groupes alkyle en Cl-Cl2, alcoxy en Cl-C12, CN, halogène ; R représente des groupes cycloalkyle en C4-C12, 35 cycloalcényle en C4-C12, bicycloalkyle en C6-C15, bicycloalcényle en C6-C15 ou tricycloalkyle en C6-C15, qui peuvent éventuellement être interrompus par un ou plusieurs atomes d'oxygène, représente aussi naphtyle ou biphényle, et dans le cas o q vaut 1 et T étant différent de -CO-, comprend également, en plus, phényle, 5 R ayant les significations données ci-dessus pouvant être substitué par Rx ; Rx représente alkyle en C1-C12, alcényle en C2-C20, alcoxy en C1-C4, cycloalcoxy en C4-C12, hydroxy, halogène, haloalkyle en C1-C5, -COOR', -CONHR',-CONR'R", -OCOR', 10 -OCOOR', -OCONHR', -NH(méth)acryle, -O(méth)acryle, -CN, =O, =NR' ; phényle ou phényle substitué par alkyle en C1-C12, alcoxy en Cl-C12, CN, halogène ; et R' et R", indépendamment l'un de l'autre, représentent des groupes alkyle en Cl-Cl2, cycloalkyle en C5-C12, 15 phényle ; phényle substitué par des groupes alkyle en C1-Cl2, alcoxy en C1-C12, CN, halogène ; avant tout ceux dans lesquels r1 et r2 valent 0, Y4 et Y7, indépendamment 1l'un de l'autre, représentent l'hydrogène, des groupes -OH, alkyle en C1-C12, alcoxy en 20 Cl-Cl2, alcényloxy en C2-C20, halogène, haloalkyle en Cl-C5, (méth)acryloxy ; Y5 et Y8, indépendamment l'un de l'autre, représentent l'hydrogène, des groupes -OH, alkyle en Cl-C20, alcényle en C2-C20, alcoxy en C1-C20, cycloalcoxy en C4-C12, 25 alcényloxy en C3-C20, phénylalkyle en C7-C20, halogène, haloalkyle en C1-C5, -SO2R', -SO3H, -SO3M, -OCOOR ', -OCOR ', OCONHR', (méth)acrylamino, (méth)acryloxy, phényle ; phényle substitué par des groupes alkyle en Cl-Cl2, alcoxy en Cl-C12, CN, halogène ; ou représentent 30 Q ; Q dans la formule (I) étant -- R1 représente l'hydrogène ; T représente un groupe alkylène en C1-C6 et R représente des groupes cycloalkyle en C4-C12, cycloalkyle substitué par Rx, phényle, phényle substitué 35 par Rx, et représente aussi des groupes cycloalcényle en C5-C12, bicycloalkyle en C6-C15 ou tricycloalkyle en C6-C15 qui peuvent être éventuellement interrompus par un ou plusieurs atomes d'oxygène et/ou substitués par Rx ; Rx représente des groupes- alkyle en C1-C4 ou alcoxy en C1-C4 ; et 5 Y6 et Y9 représentent l'hydrogène ou un groupe alkyle en C1-C12. - Un intérêt particulier est représenté par un composé de formule A2 10 Q OH N N 15 I (A2) 20 le substituant Q ayant les significations définies ci- dessus. De même, un intérêt particulier est représenté par un composé de formule A3 25 OH 3 0 CH N/ N OH CH3 CH 3 Q2 35 (A3) les substituants Q1 et Q2 étant indépendants l'un de l'autre et ayant les significations données ci-dessus pour Q ; un intérêt tout à fait particulier est représenté par les composés de formule A3 dans lesquels 5 les substituants Q1 et Q2 sont identiques. De même, une importance est donnée à un composé de formule A4 Qi 10 OH OH N /N OH 15 .N 02~ ~~~~~Q (A4) les substituants Qi et Q2, indépendamment l'un de 20 l'autre, ayant la définition donnée ci-dessus pour Q ; en même temps, un intérêt particulier est représenté par les composés de formule A4 dans lesquels les substituants Q1 à Q3 sont identiques. Un intérêt tout à fait particulier est représenté 25 par un composé de formule A5 Q OH 30 H C 3N N. CH3 N.~~ O35 (A5) 35 ~~~~~~~~(^5) le substituant Q ayant la définition donnée ci-dessus. Particulièrement préféré est un composé de formule A6 - Q 5 OH N N 10 (A6) 15 le substituant Q ayant la signification donnée ci-dessus. De même, on préfère un composé de formule A7 Q 20 OH 25 I 30 (A7) les substituants Q, Y5 et Y8 ayant les significations définies ci-dessus. On préfère tout à fait particulièrement un composé 35 de formule A8 OH 5 N ~N N.0N 10 Q2 Q3 (As) les substituants Q1 à Q3 ayant les significations 15 définies pour Q ci-dessus ; les composés de formule A8 dans lesquels les substituants Qi à Q3 sont identiques sont particulièrement préférés. Un autre objet de l'invention est les nouveaux composés de formule AII 20 / O-H-R OH 25 N N z- N N~ 'N ~3 ~0 ~(All) q vaut 0 ou 1, et T représente des groupes alkylène en C1-C20, cycloalkylène en C4-C12, (alkylène en Cl-C20)-O-, alkylène en C2-C50, qui est interrompu et/ou substitué par les groupes OH, -CO-, 35 -SO2-, phénylène ; ou phénylène substitué par des groupes alkyle en C1-C12, alcoxy en C1-Cl2, CN, halogène ; 2753447 - 13 - R représente des groupes cycloalkyle en C4-C12, cycloalcényle en C4-C12, bicycloalkyle en C6-C15, -- bicycloalcényle en C6-C15 ou tricycloalkyle en C6-C15, qui peuvent être éventuellement interrompus par un ou 5 plusieurs atomes d'oxygène, représente aussi des groupes naphtyle ou biphényle et, dans le cas o q vaut 1 et T est différent de -CO-, englobe en plus phényle, R ayant les significations données ci-dessus, pouvant être substitué, au lieu de l'hydrogène, par un ou plusieurs 10 substituants Rx indépendants les uns des autres ; et Rx représente des groupes alkyle en Cz-C20, cycloalkyle en C4-C12, alcoxy en C1-C20, cycloalcoxy en C4-C12, hydroxy, halogène, haloalkyle en C1-C5, -COOH, -COOR', -CONH2, -CONHR', -CONR'R", -OCOR', -OCOOR', -OCONHR', -NH2, 15 -NHR', -NR'R", -NHCOR', -NH(méth)acryle, -O(méth)acryle, -CN, =0, =NR' ou aryle en C6-C12 (substitué), et R' et R", indépendamment l'un de l'autre, représentent l'hydrogènes, des groupes alkyle en C1-C20, cycloalkyle en C4-C12, aryle en C6-C12 (substitué) ou hétéroaryle en 20 C3-C12 (substitué). On préfère particulièrement les composés de formule AII, o R représente des groupes cycloalkyle en C4-C12, cycloalcényle en C4-C12, bicycloalkyle en C6-C15 ou 25 tricycloalkyle en C6-C15, pouvant éventuellement être interrompu par un ou plusieurs atomes d'oxygène, étant également des groupes naphtyle ou biphényle. On préfère particulièrement des composés de formule AII, o 30 -T-R représente des groupes benzyle, a-méthyl-benzyle, a- éthylbenzyle, p-méthoxybenzyle, phénéthyle, 2-phénylpropyle, phénpropyle, cyclododécanyle, cyclohexyle, 2-méthylcyclohexyle, 3-méthylcyclohexyle, 4-méthyl- cyclohexyle, 2-tert-butylcyclohexyle, 4-tert-butyl- 35 cyclohexyle, cyclohexylméthyle, 2-cyclohexyléthyle, 3-cyclohexylpropyle, 2-eq-norbonylméthyle, 4-eq- norbonénylméthyle, bornyle, cyclopentyle, 1-adamantyle ou 2-tétrahydropyranylméthyle. Par ailleurs, un intérêt est représenté par les composés de formule AIII 5 CH3 H3CCH3 OH N N OH 10 N R-)q 0O O 00 O--q-R OH OH 15 (AHI) dans lesquels q vaut 0 ou 1, et T représente des groupes alkylène en Cl-C20, cycloalkylène en C4-C12, (alkylène en C1-C20)-O-, alkylène en C2-C50, qui 20 est interrompu par O et/ou substitué par OH, représente aussi des groupes -CO-, -SO2-, phénylène ; phénylène substitué par des groupes alkyle en Cl-Cl2, alcoxy en Cl-C12, CN, halogène ; R représente des groupes cycloalkyle en C4-C12, 25 cycloalcényle en C4-C12, bicycloalkyle en C6-C15, bicycloalcényle en C6-C15 ou tricycloalkyle en C6-C15, qui peuvent être éventuellement interrompus par un ou plusieurs atomes d'oxygène, représente aussi des groupes naphtyle ou biphényle et, dans le cas o q vaut 1 et T 30 est différent de -CO-, comprend- également phényle, R ayant les significations précitées, pouvant être substitué, à la place de l'hydrogène, par un ou plusieurs substituants R, indépendants les uns des autres ; et Rx représente des groupes alkyle en C1-C20, cycloalkyle en 35 C4-C12, alcoxy en C1-C20, cycloalcoxy en C4-C12, hydroxy, halogène, haloalkyle en C1-C5, -COOH, -COOR', -CONH2, -CONHR', -CONR'R", -OCOR', -OCOOR', -OCONHR', -NH2, -NHR', -NR'R", -NHCORI, -NH(méth)acryle, -O(méth)acryle, -CN, =0, =NR' ou aryle en 06-Cl2 (substitué), et R' et R", indépendamment l'un de l'autre, représentent 5 l'hydrogène, des groupes alkyle en C1-C20, cycloalkyle en C4-C12, aryle en C6-C12 (substitué) ou hétéroaryle en C3-C12 (substitué). On préfère les composés de formule AIII dans lesquels 10 R représente des groupes cycloalkyle en C4-C12, cycloalcényle en C4-C12, bicycloalkyle en C6-C15 ou tricycloalkyle en C6-C15, qui peuvent être éventuellement interrompus par un ou plusieurs atomes d'oxygène, et représentent aussi des groupes naphtyle ou biphényle. 15 On préfère tout à fait particulièrement les composés de formule AIII dans lesquels -T-R représente des groupes benzyle, x-méthylbenzyle, a-éthylbenzyle, p-méthoxybenzyle, phénéthyle, 2-phényl- propyle, phénpropyle, cyclododécanyle, cyclohexyle, 20 2-méthylcyclohexyle, 3-méthylcyclohexyle, 4-méthylcyclo- hexyle, 2-tert-butylcyclohexyle, 4-tert-butylcyclo- hexyle, cyclohexylméthyle, 2-cyclohexylméthyle, 3-cyclo- hexylpropyle, 2-eq.-norbornylméthyle, 4-eq.-nornornényl- méthyle, bornyle, cyclopentyle, 1-adamantyle ou 2-tétra- 25 hydropyranylméthyle. Les composés de formule AIV sont également un objet de cette invention. O O-o)q-R OH 30 OH CH3 N~ N CH3 fN 35 H.C CH3 (AIV) o q vaut 0 ou 1, et T représente des groupes alkylène en C1-C20, cycloalkylène en C4-C12, (alkylène en Cl-C20)-O-, alkylène en C2-C50, qui est interrompu par O et/ou substitué par OH, représente 5 aussi des groupes -CO-, -SO2-, phénylène ; ou représente phénylène substitué par des groupes alkyle en Cl-C12, alcoxy en Cl-C12, CN, halogène ; R représente des groupes cycloalkyle en C4-C12, cycloalcényle en C4-C12, bicycloalkyle en C6-C15, 10 bicycloalcényle en C6-C15 ou tricycloalkyle en C6-C15, lesquels peuvent être éventuellement interrompus par un ou plusieurs atomes d'oxygène, représente aussi des groupes naphtyle ou biphényle et, dans le cas o q vaut 1 et T est différent de -CO-, englobe également le groupe 15 phényle, R dans les significations citées pouvant être substitué, à la place de l'hydrogène, par un ou plusieurs substituants Rx indépendants l'un de l'autre ; et RX représente des groupes alkyle en Cl-C20, cycloalkyle en C4-C12, alcoxy en C1-C20, cycloalcoxy en C4-C12, hydroxy, 20 halogène, haloalkyle en C1-C5, -COOH, -COOR', -CONH2, -CONHR', -CONR'R", -OCOR', -OCOOR', -OCONHR', -NH2, -NHR', -NR'R", -NHCOR', -NH(méth)acryle, -O(méth)acryle, -CN, =0, =NRI' ou aryle en C6-C12 (substitué), et R' et R", indépendamment l'un de l'autre, représentent 25 l'hydrogène, des groupes alkyle en C1-C20, cycloalkyle en C4-C12, aryle en C6-C12 (substitué) ou hétéroaryle en C3-C12 (substitué). On préfère les composés de formule AIV, o R représente des groupes cycloalkyle en C4-C12, 30 cycloalcényle en C4-C12, bicycloalkyle en C6-C15 ou tricycloalkyle en C6-C15, qui peuvent être éventuellement interrompus par un ou plusieurs atomes d'oxygène, représente des groupes naphtyle ou biphényle. On préfère tout à fait particulièrement les 35 composés de formule AIV, o -T-R représente des groupes benzyle, a-méthylbenzyle, a- éthylbenzyle, p-méthoxybenzyle, phénéthyle, 2-phényl- propyle, phénpropyle, cyclo-dodécanyle, cyclohexyle, 2-méthylcyclohexyle, 3-méthyl-cyclohexyle, 4-méthyl- cyclohexyle, 2-tert-butylcyclohexyle, 4-tert-butyl- 5 cyclohexyle, cyclohexylméthyle, 2-cyclohexyléthyle, 3-cyclohexylpropyle, 2-eq-norbonyl-méthyle, 4-eq- norbonénylméthyle, bornyle, cyclopentyle, 1-adamantyle ou 2-tétrahydropyranylméthyle. L'utilisation des composés conformes à l'invention 10 est particulièrement avantageuse en combinaison avec des amines à encombrement stérique. Un autre objet de l'invention est donc un mélange synerique de stabilisants contenant (a) un composé de formule A et (b) au moins un dérivé de 2,2,6,6-tétralkylpipéridine, son sel avec 15 n'importe quel acide ou son complexe avec un métal. De préférence, il s'agit alors d'un dérivé de 2,2,6,6-tétralkylpipéridine qui contient au moins un groupe de formule 20 RCH2 CHs RCH2 CH3 25 dans laquelle R est l'hydrogène ou méthyle, plus particulièrement l'hydrogène. Des exemples de dérivés de tétralkylpipéridine applicables sont décrits par le fascicule de brevet EP-A- 0 356 677, pages 3 à 17, paragraphes a) à f). Les 30 paragraphes précités de ce fascicule de brevet EP-A sont considérés comme partie de la présente description. De manière particulièrement appropriée, on utilise les composés indiqués ci-dessous au point 2.6 ou les dérivés de tétralkylpipéridine suivants : 35 succinate de bis-(2,2,6,6-tétraméthylpipérid-4-yle), sébacate de bis-(2,2,6,6-tétraméthylpipérid-4-yle), sébacate de bis-(2,2,6,6-pentaméthylpipérid-4-yle), butyl-(3,5-di-tert-butyl-4-hydroxybenzyl)-malonate de di- -(1,2,2,6,6-pentaméthylpipérid-4-yle), sébacate de bis(1-octyloxy-2,2,6,6-tétraméthyl-pipérid- 5 4-yle), 1,2,3,4-tétroate de tétra(2,2,6,6-tétraméthylpipérid-4- yl)-butane 1,2,3,4-tétroate de tétra(1,2,2,6,6-pentaméthylpipérid-4- yl)-butane 10 2,2,4,4-tétraméthyl-7-oxa-3,20-diaza-21-oxo-dispiro[5.1.11.2]-henéicosane, 8-acétyl-3-dodécyl-1,3,8-triaza-7,7,9,9-tétraméthylspiro[4,5]-décane-2,4-dione, 1,1-bis-(1,2,2,6,6-pentaméthylpipéridin-4-yl15 oxycarbonyl)-2- (4-méthoxyphényl)-éthène, ou un composé de formules R R I I R-NH-(CH2)- N-(CH2)- N-(CH2)&-NH-R CH3 CH __N. C4H9/--3 avec R= N-C4H; H3C CH3 HaC CH3 H CH3 R R CH3 R N-(CH2) N-(CH2)i N-(CH2)I N-R R N--(CH2)~---N-- (CH2)~--N-- (CH2)r--N -R N C, H9/~C NH3 CH3 ~avec R = ;~-CH3 H3CNN C H3 ~~CH3 avec-CH-CH -O-C H-CHNO ; H3C CH. N~~~~ H3C CH3 CH3 ICH33 C-HN I-CH-C--CH-CHI- ]3 CH3 CH3 . I HN-C-CHC-CrH3 CH N~ NH N JkN( -(CH2)6 N H~C CH 3 H3C CH3 HO N CH3H--N"CH H'3 H H3C CH3 H3C CH3 H H N HNC N H ~~CH 3 Hs3CICH3 H H NH N'kN 5 @s TN-(CH?)6 N ]m; H3C CH3 H3C CH3 H3C N CH3 H3C N CH3 I I H H 10 ou - N-(CH2)r N-CHI CH2+; 15 H3C CH3 H3C CH3 H3C N CH3 H3c N CH3 H H m étant une valeur de 5 à 50. D'autres amines à encombrement stérique utilisables sont décrites par le 20 fascicule de brevet EP-A-0 434 608 (pages 17 à 32). Pour préparer, par exemple, le composé de départ de formule IV, la [2-(2,4-dihydroxy-phényl)-4,6-bis(2,4diméthylphényl)-1,3,5-triazine], on part, par exemple, des halogéno-s-triazines disponibles dans le commerce et on 25 les utilise par exemple selon la méthode décrite par la publication H. Brunetti une C.E. L thi [Helv. Chim. Acta 55, 1566 (1972)] par addition de Friedel-Crafts sur des phénols correspondants. Ensuite, on fait réagir le composé dihydroxy avec, par exemple, un éther 30 glycidylique alicyclique que l'on peut préparer à partir du composé hydroxyle correspondant et de l'épichlorhydrine de façon connue en soi, en présence par exemple de bromure d'éthyltriphénylphosphonium en tant que catalyseur. 35 Si l'on met en oeuvre la réaction de préférence dans un solvant inerte, on peut maintenir la température du mélange réactionnel pendant la durée de la réaction dans le domaine d'ébullition (reflux). Pour ce faire, on chauffe un mélange réact-ionnel contenant un solvant jusqu'au point d'ébullition, en général à la pression 5 normale, et on condense le solvant évaporé à l'aide de réfrigérants appropriés et on recycle à nouveau dans le mélange réactionnel. On peut mettre en oeuvre les réactions à l'abri de l'oxygène, par exemple par purge avec un gaz inerte, tel 10 que l'argon ; toutefois, l'oxygène n'est pas gênant dans tous les cas, de sorte que l'on peut mettre en oeuvre la réaction sans les mesures précitées. Après avoir terminé la réaction, on peut effectuer le traitement complémentaire selon les méthodes 15 usuelles ; de façon appropriée, d'abord on dilue le mélange avec de l'eau, par exemple en ajoutant au mélange réactionnel un volume 1 à 4 fois d'eau (glacée) ; ensuite, on peut séparer le produit directement ou l'extraire, en utilisant pour l'extraction de façon 20 appropriée l'acétate d'éthyle ou le toluène. Si l'on effectue l'extraction, on peut isoler le produit de façon usuelle par élimination du solvant ; cela est effectué de façon appropriée après séchage de la phase organique. Il est aussi possible d'inclure d'autres étapes de 25 purification, comme par exemple le lavage avec une solution aqueuse de bicarbonate de sodium, la dispersion de charbon actif, la chromatographie, la filtration, la recristallisation et/ou la distillation. D'autres procédés que l'on peut utiliser de façon 30 analogue pour préparer les composés conformes à l'invention sont décrits par la publication du fascicule de brevet EP-A-434 608, page 15, ligne 10, à la page 17, ligne 3, ainsi que les exemples donnés dans cette publication. 35 Les composés selon la revendication 1 conviennent particulièrement pour la stabilisation des matières organiques contre la dégradation induite par la chaleur, par l'oxydation et actinique. -- -- Des exemples de ces matières sont les suivants : 1. Polymères de mono- et de dioléfines, par 5 exemple le polypropylène, le polyisobutylène, le polybutène-1, le poly-4-méthylpentène-1, le polyisoprène ou le polybutadiène, ainsi que les polymères de cyclooléfines, par exemple du cyclopentène ou du norbornène ; ensuite le polyéthylène (qui peut 10 éventuellement être réticulé), par exemple le polyéthylène haute densité (HDPE), le polyéthylène basse densité (LDPE), le polyéthylène basse densité linéaire (LLDPE), le polyéthylène basse densité ramifié (VLDPE). On peut préparer les polyoléfines, c'est-à-dire les 15 polymères de monooléfines cités à titre d'exemples dans leparagraphe précédent, plus particulièrement le polyéthylène et le polypropylène, selon différents procédés plus particulièrement selon les méthodes suivantes : 20 a) polymérisation radicalaire (normalement, à une pression élevée et à une température élevée) ; b) polymérisation catalytique, utilisant un catalyseur contenant généralement un ou plusieurs métaux du groupe IVb, Vb, VIb ou VIII du Tableau Périodique des Eléments. 25 Ces métaux ont généralement un ou plusieurs ligands, tels que des oxydes, des halogénures, des alcoolates, des esters, des éthers, des amines, des alkyles, des alcényles et/ou des aryles, qui peuvent être coordonnés soit en n soit en (. Ces complexes de métaux peuvent être 30 libres ou fixés sur un support, comme par exemple sur du chlorure de magnésium activé, le chlorure de titane(III) ou sur l'oxyde d'aluminium ou l'oxyde de silicium. Ces catalyseurs peuvent être solubles ou insolubles dans le milieu de polymérisation. On peut utiliser dans la 35 polymérisation les catalyseurs tels quels ou on peut utiliser d'autres activateurs, comme par exemple des alkyles métalliques, des hydrures métalliques, des alkyl- halogénures métalliques, des alkyloxydes métalliques ou des alkyloxanes métalliques, lesdits métaux étant des éléments des groupes Ia, IIa et/ou IIIa du Tableau 5 Périodique des Eléments. Les activateurs peuvent être modifiés par exemple à l'aide d'autres groupes ester, éther, amino ou silyléther. Ces systèmes catalytiques sont appelés généralement Phillips, Standard Oil Indiana, Ziegler (-Natta), TNZ (DuPont), métallocènes ou Single 10 Site Catalysers (SSC). 2. Mélanges des polymères cités au point 1), par exemple des mélanges du polypropylène avec le polyisobutylène, du polypropylène avec le polyéthylène (par exemple PP/HDPE, PP/LDPE) et des mélanges de 15 différents types de polyéthylènes (par exemple LDPE/HDPE). 3. Copolymères de monooléfines et de dioléfines entre eux ou avec d'autres monomères vinyliques comme par exemple des copolymères de l'éthylène-propylène, le 20 polyéthylène basse densité linéaire (LLDPE) et ses mélanges avec le polyéthylène basse densité (LDPE), des copolymères du propylène-butène-1, des copolymères du propylène-isobutylène, des copolymères de l'éthylène-but- l-ène, des copolymères l'éthylène-hexène, des copolymères 25 de l'éthylène-méthylpentène, des copolymères de l'éthylène-heptène, des copolymères de l'éthylène-octène, des copolymères du propylène-butadiène, des copolymères de l'isobutylène-isoprène, des copolymères de l'éthylène- acrylate d'alkyle, des copolymères de l'éthylène- 30 méthacrylate d'alkyle, des copolymères de l'éthylèneacétate de vinyle et leurs copolymères avec le monoxyde de carbone, ou des copolymères de l'éthylène-acide acrylique et leurs sels (ionomères), ainsi que des terpolymères de l'éthylène avec le propylène et un diène, 35 comme l'hexadiène, le dicyclo-pentadiène ou l'éthylidène- norbornène ; de plus, des mélanges de ces copolymères entre eux et avec les polymères cités au point 1), par exemple des copolymères du polypropylène/éthylène- propylène, des copolymères --du LDPE/éthylène-acétate de vinyle, des copolymères du LDPE/éthylène-acide acrylique, 5 des copolymères du LLDPE/éthylène-acétate de vinyle, des copolymères du LLDPE/éthylène-acide acrylique et les copolymères de polyalkylène/monoxyde de carbone à structure alternante ou statistique et leurs mélanges avec d'autres polymères, comme par exemple, les 10 polyamides. 4. Résines hydrocarbonées (par exemple en C5-C9) y compris leurs modifications hydrogénées (par exemple les résines tackifiantes) et les mélanges de polyalkylènes et d'amidon. 15 5. Polystyrène, poly-(p-méthylstyrène), poly-(a- méthylstyrène). 6. Copolymères du styrène ou de l'lx-méthyl-styrène avec des diènes ou des dérivés acryliques, tels que par exemple le styrène-butadiène, le styrène-acrylonitrile, 20 le styrène-méthacrylate d'alkyle, le styrène-butadiène- acrylate d'alkyle et -méthacrylate d'alkyle, le styrène- anhydride maléique, le styrène- acrylonitrile-acrylate de méthyle ; des mélanges à haute résilience des copolymères du styrène et d'un autre polymère comme par exemple d'un 25 polyacrylate, d'un polymère diénique ou d'un terpolymère de l'éthylène-propylène-diène ; ainsi que des copolymères séquencés du styrène, comme par exemple le styrène- butadiène-styrène, le styrène-isoprène-styrène, le styrène-éthylène/butylène-styrène ou le styrène- 30 éthylène/propylène-styrène. .- 7. Copolymères greffés du styrène ou de l'a- méthylstyrène, comme par exemple le styrène sur le polybutadiène, le styrène sur les copolymères du polybutadiène-styrène ou du polybutadiène-acrylonitrile ; 35 le styrène et l'acrylonitrile (ou le méthacrylonitrile) sur le polybutadiène ; le styrène, l'acrylonitrile et le méthacrylate de méthyle sur le polybutadiène ; le styrène, et l'anhydride maléique sur le polybutadiène ; le styrène, l'acrylonitrile-et l'anhydride maléique ou le maléimide sur le polybutadiène ; le styrène et le 5 maléimide sur le polybutadiène ; le styrène et les acrylates ou méthacrylates d'alkyles sur le polybutadiène ; le styrène et l'acrylonitrile sur des terpolymères de l'éthylène-propylène-diène ; le styrène et l'acrylonitrile sur des polyacrylates ou 10 polyméthacrylates d'alkyles, le styrène et l'acrylonitrile sur des copolymères de l'acrylate- butadiène, ainsi que leurs mélanges avec des copolymères cités au point 6), par exemple les polymères connus comme polymères ABS, MBS, ASA et AES. 15 8. Polymères halogénés tels que le polychloroprène, le caoutchouc chloré, le polyéthylène chloré ou sulfochloré, les copolymères de l'éthylène et de l'éthylène chloré, les homo- et les copolymères de l'épichlorhydrine, notamment les polymères des composés 20 vinyliques halogénés, par exemple le poly(chlorure de vinyle), le poly(chlorure de vinylidène), le poly(fluorure de vinyle), le poly(fluorure de vinylidène), ainsi que leurs copolymères, par exemple le chlorure de vinyle-chlorure de vinylidène, le chlorure de 25 vinyle-acétate de vinyle ou le chlorure de vinylidène- acétate de vinyle. 9. Polymères dérivant des acides a,P-insaturés et leurs dérivés, comme les polyacrylates et poly- méthacrylates ; les poly(méthacrylates de méthyle), les 30 polyacrylamides et les polyacrylonitriles rendus résiliants par l'acrylate de butyle. 10. Copolymères des monomères cités au point 9) entre eux ou avec d'autres monomères insaturés, comme par exemple des copolymères de l'acrylonitrile-butadiène, de 35 l'acrylonitrile-acrylate d'alkyle, de l'acrylonitrile- acrylate d'alcoxyalkyle ou de l'acrylonitrile-halogénure de vinyle ou des terpolymères de l'acrylonitrile- méthacrylate d'alkyle-butadiène. 11. Polymères dérivant des amines et des alcools insaturés, ou de leurs dérivés d'acyles ou d'acétals, 5 comme le poly(alcool vinylique), le poly(acétate de vinyle), le poly(stéarate de vinyle), le poly(benzoate de vinyle), le poly(maléate de vinyle), le poly(butyral de vinyle), le poly(phtalate d'allyle) ou la poly(allylmélamine) ; ainsi que leurs copolymères avec 10 des oléfines citées au point 1) ci-dessus. 12. Homo- et copolymères des éthers cycliques tels que les polyalkylèneglycols, le poly(oxyéthylène) le poly-(oxypropylène) ou leurs copolymères avec des éthers bis-glycidyliques. 15 13. Polyacétals, comme le poly(oxyméthylène) ainsi que les poly(oxyméthylènes) qui contiennent des comonomères comme l'oxyde d'éthylène ; des polyacétals modifiés avec des polyuréthannes thermoplastiques, des acrylates-ou le MBS. 20 14. Sulfures et oxydes de polyphénylène et leurs mélanges des polymères styréniques ou les polyamides. 15. Polyuréthannes dérivant d'une part, des polyéthers, des polyesters ou des polybutadiènes avec des groupes hydroxyles terminaux et d'autre part, des 25 polyisocyanates aliphatiques ou aromatiques, ainsi que de leurs précurseurs. 16. Polyamides et copolyamides dérivant des diamines et des acides dicarboxyliques et/ou des acides aminocarboxyliques ou des lactames correspondants, tels 30 que le polyamide 4, le polyamide-6, les polyamides 6/6, 6/10, 6/9, 6/12, 4/6, 12/12, le polyamide 11, le polyamide 12, les polyamides aromatiques obtenus à partir de la m-xylène, de la diamine et de l'acide adipique ; des polyamides préparés à partir de l'hexaméthylène- 35 diamine et de l'acide isophtalique et/ou téréphtalique et éventuellement d'un élastomère comme agent modifiant, par exemple le poly-(2,4,4-triméthyl-hexaméthylène-téréphtal- amide) ou le poly-m-phénylène isophtalamide. Des copolymères séquences des-polyamides précités avec des polyoléfines, des copolymères oléfiniques, des ionomères 5 ou des élastomères liés chimiquement ou greffés ; ou avec des polyéthers, tels que par exemple avec le polyéthylèneglycol, le polypropylèneglycol ou le polytétraméthylèneglycol. De plus des polyamides ou copolyamides modifiés par EPDM ou ABS ; ainsi que des 10 polyamides condensés pendant la mise en oeuvre (systèmes "RIM-polyamides"). 17. Polyurées, polyimides, polyamides-imides et poly-benzimidazoles. 18. Polyesters dérivant des acides dicarboxyliques 15 et des dialcools et/ou des acides hydroxycarboxyliques ou des lactones correspondantes, comme le poly(éthylène téréphtalate), le poly(butylène téréphtalate), le poly(1,4-diméthylolcyclohexane téréphtalate), les poly- hydroxybenzoates ainsi que des polyéthers-esters 20 séquences dérivés des polyéthers ayant des groupes hydroxyles terminaux ; de plus des polyesters modifiés par des polycarbonates ou MBS. 19. Polycarbonates et polyestercarbonates. 20. Polysulfones, polyéthersulfones et polyéther- 25 cétones. 21. Polymères réticulés qui dérivent d'une part des aldéhydes et d'autre part des phénols, de l'urées ou de la mélamine, comme les résines phénol-formaldéhyde, les résines urée-formaldéhyde et les résines mélamine- 30 formaldéhyde. - -- 22. Résines alkydes siccatives et non siccatives. 23. Résines polyesters insaturées qui dérivent des copolyesters d'acides dicarboxyliques saturés et insaturés avec des alcools polyhydroxyliques ainsi que 35 des composés vinyliques en tant qu'agents réticulants, ainsi que de leurs modifications halogénées difficilement inflammables. 24. Résines acryliques réticulables dérivant des esters acryliques substitués, comme par exemple des époxy-acrylates, des uréthanne-acrylates ou des 5 polyester-acrylates. 25. Résines alkydes, résines polyesters et résines acryliques réticulées avec des résines de mélamine, résines d'urée, des isocyanates, des isocyanurates, des polyisocyanates ou des résines époxydes. 10 26. Résines époxydes réticulées qui dérivent des polyépoxydes, par exemple des éthers bisglycidyliques ou des diépoxydes cyclo-aliphatiques. 27. Polymères naturels comme la cellulose, le caoutchouc naturel, la gélatine, ainsi que leurs dérivés 15 modifiés chimiquement de manière polymère-homologue, tels que les acétates de cellulose, les propionates de cellulose et les butyrates de cellulose, ou les éthers cellulosiqeus comme la méthylcellulose ; les résines colophanes et leurs dérivés. 20 28. Mélanges (polyblends) de polymères précités comme par exemple PP/EPDM, polyamide/EPDM ou ABS, PVC/EVA, PVC/ABS, PVC/MBS, PC/ABS, PBTP/ABS, PC/ASA, PC/PBT, PVC/CPE, PVC/acrylates, POM/PUR thermoplastique, PC/PUR thermoplastique, POM/acrylate, POM/MBS, PPO/HIPS, 25 PPO/PA 6,6 et copolymères, PA/HDPE, PA/PP, PA/PPO. D'autres objets de l'invention sont donc des compositions contenant 1) une matière organique sensible à la dégradation/synthèse induite par l'oxygène, par la chaleur et/ou le rayonnement actinique et 2) au moins un 30 composé selon la revendication1,-ainsi que l'utilisation des composés selon la revendication 1, pour la stabilisation de la matière organique contre la dégradation/synthèse induite par l'oxygène, la chaleur ou le rayonnement actinique. L'invention concerne également 35 un procédé pour la stabilisation de matières organiques contre la dégradation/édification induite par la chaleur, par l'oxygène et/ou le rayonnement actinique, caractérisé en ce que l'on ajoute à cette matière au moins un composé selon la revendication 1. - Un intérêt particulier représente l'utilisation des 5 composés selon la revendication 1 en tant que stabilisants dans les polymères synthétiques organiques ainsi que les compositions correspondantes. De préférence, il s'agit dans le cas de la matière organique à protéger, de matières organiques naturelles, 10 semi-synthétiques ou, de préférence, synthétiques. On préfère plus particulièrement des polymères organiques synthétiques ou des mélanges de tels polymères, plus particulièrement des polymères thermoplastiques tels que les polyoléfines, avant tout le polyéthylène (PE) et le 15 polypropylène (PP). De même, des matières organiques particulièrement préférées sont des compositions d'enduction. Dans l'esprit de l'invention, des compositions d'enduction à stabiliser avantageusement sont décrites par exemple par Ullmann's Encyclopedia of 20 Industrial Chemistry, 5e éd., Vol. A 18, pages 359-464, VCH Verlagsgesellschaft, Weinheim 1991. L'objet préféré de l'invention est donc une composition dans laquelle la matière à protéger (composant 1) est une polyoléfine ou un liant de vernis à 25 base de résines acrylique, alkyde, polyuréthanne, polyester ou polyamide, ou les résines modifiées de façon correspondante, une matière photographique, un produit cosmétique ou une crème pour le bronzage. Un intérêt particulier est représenté par 30 l'utilisation des composés conformes à l'invention en tant que stabilisants pour des enduits, par exemple pour des vernis. L'objet de l'invention est donc aussi des compositions dont le composant 1 est un liant filmogène. 35 L'enduit conforme à l'invention contient de préférence pour 100 parties en poids de liant solide (composant 1) de 0,01 à 10 parties en poids, plus particulièrement de 0,05 à 10 parties en poids, avant tout de 0,1 à 5 parties en-poids du stabilisant conforme à l'invention (2). 5 Ici également, on peut utiliser des systèmes multicouches, la concentration en composant 2 dans la couche de finition pouvant être supérieure, par exemple de 1 à 15 parties en poids, avant tout de 3 à 10 parties en poids de 2, pour 100 parties en poids de liant 10 solide 1. L'utilisation des composés conformes à l'invention en tant que stabilisants dans des revêtements, apporte un avantage supplémentaire, à savoir que l'on évite le délaminage, c'est-à-dire l'exfoliation du revêtement du 15 substrat. Cet avantage agit pleinement, plus particulièrement dans le cas de substrats métalliques, également dans le cas de systèmes multicouches sur substrat métallique. En -tant que liants (composant 1) entrent en ligne 20 de compte en principe tous les liants utilisables dans le domaine, par exemple ceux décrits par Ullmann's Encyclopedia of Industrial Chemistry, 5e éd., Vol. A 18, pages 368-426, VCH Verlagsgesellschaft, Weinheim 1991. En général, il s'agit d'un liant filmogène basé sur une 25 résine thermoplastique ou thermodurcissable, principalement sur une résine thermodurcissable. Citons à titre d'exemples des résines alkydes, acryliques, polyesters, phénoliques, de mélamine, époxydes, polyuréthanne et leurs mélanges. 30 Le composant 1 peut être un liant durcissable à froid ou durcissable à chaud, l'addition d'un catalyseur de durcissement pouvant être avantageuse. Des catalyseurs appropriés qui accélèrent le durcissement du liant sont décrits par exemple par Ullmann's Encyclopedia of 35 Industrial Chemistry, Vol. A 18, p. 469, VCH Verlags- gesellschaft, Weinheim 1991. On préfère des enduits dans lesquels le composant 1 est un liant d'une résine acrylique fonctionnelle et d'un agent réticulant. - Des exemples d'enduits avec des liants spéciaux 5 sont : 1. Vernis à base de résines alkydes, acryliques, polyesters, époxydes ou de mélamnine, réticulables à froid ou à chaud, ou des mélanges de ces résines, éventuellement avec l'ajout d'un catalyseur de 10 durcissement ; 2. Vernis polyuréthannes à deux composants, à base de résines acryliques, polyesters ou polyéthers contenant des groupes hydroxyles avec des isocyanates, isocyanurates ou polyisocyanates aliphatiques ou 15 aromatiques ; 3. Vernis polyuréthannes à un composant à base de polyisocyanates, d'isocyanates ou d'isocyanurates coiffés que l'on débloque au cours de la cuisson ; 4. Vernis polyuréthannes à deux composants à base 20 d'uréthannes ou de polyuréthannes aliphatiques ou aromatiques et de résines acryliques, polyesters ou polyéthers contenant des groupes hydroxyles ; 5. Vernis polyuréthannes à un composant à base d'uréthanne-acrylates ou de polyuréthanne-acrylates 25 aliphatiques ou aromatiques avec des groupes amino libres dans la structure uréthanne et des résines de mélamnine ou résines polyester, éventuellement avec l'ajout d'un catalyseur de durcissement ; 6. Vernis à deux composants à base de 30 (poly)cétimines et d'isocyanatesr-d'isocyanurates ou de polyisocyanates aliphatiques ou aromatiques ; 7. Vernis à deux composants à base de (poly)cétimines et d'une résine acrylique insaturée ou d'une résine polyacétoacétate ou d'un méthylacrylamido- 35 glycolate de méthyle ; 8. Vernis à deux composants à base de polyépoxydes et de polyacrylates contenant des groupes carboxyles ou amino ; 9. Vernis à deux composants à base de résines acryliques contenant des groupes anhydrides et d'un 5 constituant polyhydroxylique ou polyaminé ; 10. Vernis à deux composants à base de résines acryliques contenant des groupes anhydrides et de polyépoxydes ; 11. Vernis à deux composants à base de 10 (poly)oxazolines et de résines acryliques contenant des groupes anhydrides et de résines acryliques insaturées ou d'isocyanates, d'isocyanurates ou de polyisocyanates aliphatiques ou aromatiques ; 12. Vernis à deux composants à base de 15 polymalonates et polyacrylates insaturés ; 13. Vernis polyacryliques thermoplastiques à base de résines acryliques thermoplastiques ou de résines acryliques réticulées par un agent exogène en combinaison avec des résines de mélamine éthérifiées ; 20 14. Systèmes de vernis à base de résines acrylates modifiées par des siloxanes ou modifiées par du fluor. L'enduit conforme à l'invention contient, de préférence aux côtés des composants 1 et 2, en tant que composant (3) supplémentaire un agent photoprotecteur de 25 type amines à encombrement stérique, 2-(2-hydroxyphényl)- 1,3,5-triazines et/ou 2-hydroxyphényl-2H-benzotriazoles, tels que par exemple cités dans la liste ci-après aux points 2.1 et 2.8, respectivement. Un intérêt particulier est alors représenté par l'utilisation du mélange 30 synergique décrit ci-dessus. Pour- obtenir une stabilité maximale à la lumière, un intérêt particulier représente avant tout l'ajout des amines à encombrement stérique, comme on les décrit par exemple ci-après. L'invention concerne donc aussi un enduit qui contient aux côtés des 35 composants 1 et 2, en tant que composant 3, un agent photoprotecteur du type des amines à encombrement stérique. L'enduit conforme à l'invention contient en plus, de préférence, en tant qu'autre composant, un agent photoprotecteur du type des 2-hydroxyphényl-2H-benzo- 5 triazoles et/ou 2-(2-hydroxyphényl)-1,3,5-triazines, par exemple ceux indiqués dans la liste ci-après aux points 2.1 et 2.8. Un intérêt industriel particulier est représenté par l'addition des 2-mono-résorcinyl-4,6diaryl-1,3,5-triazines et/ou 2-hydroxyphényl-2H-benzo- 10 triazoles. On utilise le composant 3 de préférence dans une quantité de 0,05 à 5 parties en poids pour 100 parties en poids du liant solide. L'enduit peut contenir, outre les composants 1, 2 15 et éventuellement 3, d'autres composants, par exemple des solvants, des pigments, des colorants, des plastifiants, des stabilisants, des agents de thixotropie, des catalyseurs de séchage et/ou des agents nivelants. Des-composants envisageables sont par exemple ceux 20 qui sont décrits par Ullmann's Encyclopedia of Industrial Chemistry, 5e éd., Vol. A 18, pages 429-471, VCH Verlagsgesellschaft, Weinheim 1991. Des catalyseurs de séchage envisageables, respectivement des catalyseurs de durcissement, sont par 25 exemple des composés organométalliques, des amines, des résines aminées et/ou des phosphines. Des composés organométalliques sont par exemple des carboxylates de métaux, plus particulièrement ceux des métaux Pb, Mn, Co, Zn, Zr ou Cu, ou des chélates métalliques, plus 30 particulièrement ceux des métaux- A1, Ti ou Zr ou des composés organométalliques tels que par exemple les composés d'organoétain. Des exemples de carboxylates métalliques sont les stéarates de Pb, de Mn ou de Zn, les octoates de Co, de 35 Zn ou de Cu, les naphténates de Mn et de Co ou les linoléates, les résinates ou les tallates correspondants. Des exemples de chélates métalliques sont les chélates d'aluminium, de titane ou de zirconium de l'acétylacétone, de liacétylacétate d'éthyle, de l'aldéhyde salicylique, de l'aldoxime salicylique, de 5 l'o-hydroxy-acétophénone ou du trifluoroacétylacétate d'éthyle et les alcoxydes de ces métaux. Des exemples de composés d'organoétain sont l'oxyde de dibutylétain, le dilaurate de dibutylétain ou le dioctanoate de dibutylétain. 10 Des exemples d'amines sont avant tout les amines tertiaires telles que la tributylamine, la triéthanol- amine, la N-méthyl-diéthanolamine, la N-diméthyléthanol- amine, la N-éthylmorpholine, la N-méthylmorpholine ou le diazabicyclooctane (triéthylènediamine) ainsi que leurs 15 sels. D'autres exemples sont des sels d'ammonium quaternaire comme par exemple le chlorure de triméthylbenzylammonium. Les résines contenant des groupes amino sont en meme temps des liants et des catalyseurs de durcissement. 20 Des exemples à cet effet sont les copolymères acryliques contenant des groupes amino. En tant que catalyseurs de durcissement, on peut utiliser aussi des phosphines, comme par exemple la triphénylphosphine. 25 Dans le cas des enduits conformes à l'invention, il peut s'agir aussi des enduits durcissables par irradiation. Dans ce cas, le liant est constitué essentiellement de composés monomères ou oligomères à insaturation éthylénique (prépolymères) que l'on durcit 30 après l'application par un rayonnement actinique, c'est- à-dire que l'on peut transformer en une forme réticulée de haut poids moléculaire. Dans le cas o il s'agit d'un système durcissable par des rayons UV, celui-ci contient en règle générale, en plus, un photoamorceur. Des 35 systèmes correspondants sont décrits par la publication Ullmann's Encycopedia of Industrial Chemistry, 5e éd., Vol. A18, pages 451-453. Dans les enduits durcissables par irradiation, on peut aussi utiliser les stabilisants conformes à l'invention sans ajout d'amines à encombrement stérique. 5 On peut appliquer les enduits conformes à l'invention sur n'importe quel substrat, par exemple sur du métal, du bois, des matières plastiques ou des matières céramiques. De préférence, on utilise ces produits dans les laquages d'automobile en tant que 10 couche de finition. Si la couche de finition se compose de deux couches dont la couche inférieure est pigmentée et la couche supérieure n'est pas pigmentée, on peut utiliser l'enduit conforme à l'invention dans la couche supérieure ou dans la couche inférieure ou dans les deux 15 couches, mais de préférence dans la couche supérieure. On peut appliquer les enduits conformes à l'invention sur les substrats à l'aide de procédés usuels comme par exemple par application au pinceau, par pulvérisation, par coulée, par trempe ou par 20 électrophorèse ; voir entre autres Ullmann's Encyclopedia of Industrial Chemistry, 5e éd., Vol. A 18, pages 491- 500. On peut durcir les enduits - en fonction du système de liant à la température ambiante ou par chauffage. De 25 préférence, on durcit les enduits à 50 à 150 C, les vernis en poudre même à des températures supérieures. Les enduits obtenus conformément à l'invention présentent une excellente stabilité contre les influences nocives de la lumière, de l'oxygène et de la chaleur ; 30 plus particulièrement, il convient de citer la bonne stabilité à la lumière et aux intempéries des enduits ainsi obtenus, plus particulièrement des vernis. L'objet de l'invention est donc aussi un enduit, plus particulièrement un vernis, que l'on stabilise par 35 ajout d'au moins un composé conforme à l'invention contre les effets nocifs de la lumière, de l'oxygène et de la chaleur. L'enduit est de préférence un vernis de finition pour automobile. En outre, l'invention comprend également - un procédé pour la stabilisation d'un enduit à base de polymères organiques contre l'influence nocive de la 5 lumière, de l'oxygène et/ou de la chaleur, caractérisé en ce que l'on ajoute à l'enduit par mélange au moins un composé conforme à l'invention, ainsi que l'utilisation des composés conformes à l'invention dans les enduits en tant que stabilisants contre les effets nocifs induits 10 par la lumière, l'oxygène et/ou la chaleur. Les enduits peuvent contenir un solvant organique ou un mélange de solvants organiques dans lequel le liant est soluble. Mais l'enduit peut être aussi une solution ou une dispersion aqueuse. Le véhicule peut être aussi un 15 mélange de solvants organiques et d'eau. L'enduit peut être aussi un vernis à haute teneur en extrait sec (high solids Lack) ou peut être sans solvant (par exemple vernis en poudre). Des vernis en poudre sont par exemple ceux qui sont décrits par Ullmann's Encyclopedia of 20 Industrial Chemistry, 5e éd., Vol. A 18, pages 438-444. Le vernis en poudre peut se présenter aussi sous forme d'une bouillie de poudre, c'est-à-dire d'une dispersion de poudre, de préférence dans l'eau. Les pigments peuvent être des pigments organiques, 25 inorganiques ou métalliques. De préférence, les enduits conformes à l'invention ne contiennent pas de pigments et on les utilise comme vernis clairs. De même, on préfère utiliser l'enduit comme vernis de finition pour des applications dans l'industrie 30 automobile, plus particulièrement comme couches de finition pigmentées ou non pigmentées du vernis. Toutefois, on peut aussi l'utiliser pour des couches disposées en dessous de celle-ci. Les nouveaux absorbeurs d'UV conviennent par 35 ailleurs comme agents photoprotecteurs dans les préparations cosmétiques et les crèmes à bronzer. Celles- ci contiennent conformément à l'invention au moins un composé de formule générale (A) ainsi qu'un véhicule ou des adjuvants compatibles sur le plan cosmétique. Pour l'utilisation en cosmétologie, les agents 5 photoprotecteurs conformes à l'invention ont généralement une granulométrie moyenne dans l'intervalle de 0,02 à 2, de préférence de 0,05 à 1,5 et de manière particulièrement préférée de 0,1 à 1,0 A. On peut traiter les absorbeurs d'UV conformes à l'invention, insolubles, 10 pour obtenir la granulométrie voulue en utilisant des méthodes usuelles, par exemple le broyage dans par exemple des broyeurs à tuyère, des broyeurs à boulets, des broyeurs vibrés ou des concasseurs à marteaux. De préférence, on réalise le broyage en présence de 0,1 à 15 30, de préférence de 0,5 à 15 % en poids par rapport à l'absorbeur d'UV, d'un adjuvant de broyage comme par exemple d'un polymère alkylé de vinylpyrrolidone, d'un copolymère de vinylpyrrolidone/acétate de vinyle, d'un acylglutamate ou en particulier, d'un phospholipide. 20 Les préparations cosmétiques peuvent contenir encore aux côtés des absorbeurs d'UV conformes à l'invention un ou plusieurs absorbeurs d'UV également, tels que par exemple desoxanilides, des triazoles, des amides contenant des groupes vinyliques ou des amides de 25 l'acide cinnamique. En tant qu'oxanilides entrent en ligne de compte par exemple des composés de formule 0 O 30 0(NH-C CH CH2 C-NH o* (7) R7 dans laquelle R6 et R7, indépendamment l'un de l'autre, 35 représentent alkyle en Cl-C18 ou alcoxy en C1-C18. Des composés de triazoles préférés répondent à la formule OH T2 (8) N 5 T N T'2 dans laquelle T1 représente l'hydrogène, des groupes alkyle en C1-Cl8, 10 Cl ou OCH3, de préférence l'hydrogène ; et T2 et T2', indépendamment l'un de l'autre, représentent un groupe alkyle en Cl-C18 éventuellement substitué par un groupe phényle. Une autre classe de composés de triazoles répond à 15 la formule NN N N ~N 20 (9) N N NN HO ^ OH T2 T2' 25 dans laquelle T2 et T2 ont les significations données pour la formule (8). Des amides préférés contenant des groupes vinyle répondent à la formule 30 (10) Rg-(Y)n-C(=O)-C(Ro10)=C(R1-.)-N(R12) (R13) dans laquelle R9 représente des groupes alkyle en C1-C18, de préférence alkyle en C1-C5 ou phényle, phényle pouvant être 35 substitué par deux ou trois substituants pris dans le groupe comportant des groupes hydroxy, alkyle en C1-C18 ou alcoxy en Cs-Cs8 ou un groupe -C(=O)-OR8, dans lequel R8 représente alkyle en Cs-C18 ; R10, R11, R12 et R13, -indépendamment les uns des autres, représentent l'hydrogène ou alkyle en Cl-C,8 ; 5 Y représente N ou O ; et n vaut 0 ou 1. Des dérivés des l'acide cinnamique préférés répondent à la formule O 10 il\ R15 (11) R14-0 CH=CH- -N R16 dans laquelle 15 R14 représente des groupes hydroxy ou alcoxy en C1-C4, de préférence méthoxy ou éthoxy ; R15 représente l'hydrogène ou un groupe alkyle en C1-C4, de préférence méthyle ou éthyle ; R16 représente -(CONH)n-phényle et 20 le cycle phényle pouvant être éventuellement substitué par un, deux ou trois substituants pris dans le groupe comportant OH, alkyle en C1-C18 ou alcoxy en Cl-C18 ou un groupe -C(=O)-OR8, R8 ayant la signification donnée cidessus. 25 Les absorbeurs d'UV utilisés en plus des absorbeurs conformes à l'invention sont décrits par exemple par Cosmetics & Toiletries (107), 50ss (1992). La composition cosmétique conforme à l'invention contient de 0,1 à 15, de préférence de 0,5 à 10 % en 30 poids par rapport au poids total--de la composition d'un absorbeur d'UV ou des mélanges d'absorbeurs d'UV et d'un adjuvant compatible dans la cosmétique. On peut préparer la composition cosmétique par mélange physique du ou des absorbeurs d'UV avec 35 l'adjuvant à l'aide de méthodes usuelles, comme par exemple par simple mélange des deux matières. On peut formuler la préparation cosmétique conforme à l'invention comme émulsion eau-dans-huile ou huile- dans-eau, comme lotion huile-dans-huile dans l'alcool, comme dispersion vésiculaire d'un lipide ionique ou non 5 ionique amphiphile, comme gel, comme bâtonnet solide ou comme formulation aérosol. Comme émulsion eau-dans-huile ou huile-dans-eau, l'adjuvant compatible dans la cosmétique contient de préférence de 5 à 50 % d'une phase huileuse, de 5 à 20 % 10 d'un émulsionnant et de 30 à 90 % d'eau. La phase huileuse peut contenir n'importe quelle huile appropriée aux formulations cosmétiques, comme par exemple une ou plusieurs huiles hydrocarbonées, une cire, une huile naturelle, une huile silicone, un ester d'acide gras ou 15 un alcool gras. Des mono- ou polyols préférés sont l'éthanol, l'isopropanol, le propylèneglycol, l'hexylène- glycol, la glycérine et le sorbitol. On peut utiliser pour les formulations cosmétiques conformes à l'invention tout émulsionnant utilisable de 20 manière classique, comme par exemple un ou plusieurs esters éthoxylés des dérivés naturels comme par exemple des esters polyéthoxylés de l'huile de ricin hydrogénée ; ou un émulsionnant à l'huile de silicone comme par exemple le silicone polyol ; un savon d'acide gras 25 éventuellement oxééthylé ; un alcool gras oxéthylé ; un ester du sorbitane éventuellement oxéthylé ; un acide gras oxéthylé ; un glycéride oxéthylé. La formulation cosmétique peut aussi contenir d'autres composants comme par exemple des émolliants, des 30 stabilisants d'émulsion, des agents hydratants pour la peau, des accélérateurs de bronzage, des épaississants comme par exemple de l'xanthane, des agents de rétention de l'humidité comme par exemple la glycérine, des agents conservateurs, des arômes et des colorants. 35 Les formulations cosmétiques conformes à l'invention sont caractérisées par une excellente protection de la peau humaine contre les effets nocifs de la lumière solaire tout en assurant un bronzage sans danger de la peau. Par--ailleurs, les préparations cosmétiques conformes à l'invention, appliquées à la 5 peau, résistent à l'eau. D'autres matières à stabiliser à l'aide des composés conformes à l'invention sont des matières photographiques. Parmi celles-ci, on entend plus particulièrement celles qui sont décrites par Research 10 Disclosure 1990, 31429 (pages 474-480) pour la reproduction photographique et autres techniques de reproduction. En général, on ajoute les composés selon la revendication 1 à la matière à stabiliser dans une 15 quantité de 0,01 à 10 %, de préférence de 0,01 à 5 %, en particulier de 0,01 à 2 % par rapport au poids total de la composition stabilisée. On préfère plus particulièrement utiliser les composés conformes à l'invention à raison de 0,05 à 1,5 %, avant tout de 0,1 à 20 0,5 %. On peut incorporer les matières par exemple par mélange ou par application des composés selon la revendication 1 et éventuellement d'autres additifs à l'aide de méthodes usuelles dans la technique. S'il 25 s'agit de polymères, plus particulièrement de polymères synthétiques, on peut effectuer l'incorporation avant ou au cours du moulage, ou par application du composé dissous ou dispersé sur le polymère, éventuellement en évaporant ensuite le solvant. Dans le cas d'élastomères, 30 on peut les stabiliser aussi sous forme de latex. Une autre possibilité d'incorporation des composés selon la revendication 1 aux polymères consiste en leur addition au cours ou immédiatement après la polymérisation des monomères correspondants, respectivement avant la 35 réticulation. On peut alors ajouter les composés selon la revendication 1 tels quels, mais aussi sous forme encapsulée (par exemple dans des cires, des huiles ou des polymères). Dans le cas d'une addition avant ou au cours de la polymérisation, -les composés conformes à l'invention 1 peuvent agir également comme régulateurs 5 pour la longueur de chaine des polymères (agent de rupture de chaîne). On peut ajouter aux matières plastiques à stabiliser les composés selon la revendication 1 également sous forme de mélanges maîtres, qui contiennent 10 ces composés, par exemple dans une concentration de 2,5 à 25 % en poids. De façon appropriée, on peut incorporer les composés selon la revendication 1 à l'aide des méthodes suivantes : 15 - en tant qu'émulsion ou dispersion (par exemple au latex ou aux polymères en émulsion), - en tant que mélange sec au cours du mélange des composés d'addition ou des mélanges de polymères, - par addition directe à l'appareil de mise en oeuvre 20 (par exemple l'extrudeuse, mélangeur interne, etc.), - en tant que solution ou matière fondue. On peut appliquer, respectivement mettre en oeuvre, les compositions polymère conformes à l'invention sous 25 différentes formes pour obtenir différents produits, par exemple des feuilles, fibres, bandes, matières à mouler, profilés ou en tant que liants pour vernis, adhésifs ou mastics. Aux côtés des composés selon la revendication 1, 30 les compositions conformes à-l'invention peuvent aussi contenir en tant que composants (3) supplémentaires, un ou plusieurs additifs classiques comme par exemple les suivants : 1. Antioxydants 35 1.1. Monophénols alkylés, par exemple le 2,6-di- tert-butyl-4-méthylphénol, le 2-butyl-4,6-diméthyl- phénol, le 2,6-di-tert-butyl-4-éthylphénol, le 2,6-ditert-butyl-4-n-butylphénol, le 2,6-di-tert-butyl-4-iso- butylphénol, le 2,6-dicyclopentyl-4-méthylphénol, le 2(X-méthylcyclo-hexyl)-4,6-diméthylphénol, le 2,6-diocta- 5 décyl-4-méthyl-phénol, le 2,4,6-tricyclohexylphénol, le 2,6-di-tert-butyl-4-méthoxyméthylphénol, des nonylphénols linéaires ou ramifiés dans la chaîne latérale, par exemple le 2,6-di-nonyl-4-méthyl-phénol, le 2,4-diméthyl6-(1'-méthyl-undec-1'-yl)-phénol, le 2,4-diméthyl-6-(1'méthyl-heptadec-l'-yl)-phénol, le 2,4-diméthyl-6-(l'méthyl-tridec-l'-yl)-phénol et leurs mélanges. 1.2. Alkylthiométhylphénols, par exemple le 2,4dioctylthiométhyl-6-tert-butylphénol, le 2,4-dioctylthiométhyl-6-méthylphénol, le 2,4-dioctyl-thiométhyl-6-éthyl- 15 phénol, le 2,6-di-dodécylthiométhyl-4-nonylphénol. 1.3. Hydroquinones et hydroquinones alkylées, par exemple le 2,6-di-tert-butyl-4-méthoxyphénol, la 2,5-di-tert-butyl-hydroquinone, la 2,5-di-tert-amyl- hydroquinone, le 2,6-di-phényl-4-octadécyloxyphénol, la 20 2,6-di-tert-butylhydroquinone, le 2,5-di-tert-butyl-4- hydroxyanisol, le 3,5-di-tert-butyl-4-hydroxyanisol, le stéarate de 3,5-di-tert-butyl-4-hydroxyphényle, l'adipate de bis-(3,5-di-tert-butyl-4-hydroxyphényle). 1.4. Thiodiphényléthers hydroxylés, par exemple le 25 2,2'-thio-bis(6-tert-butyl-4-méthylphénol), le 2,2'-thio- bis(4-octylphénol), le 4,4'-thio-bis(6-tert-butyl-3méthylphénol), le 4,4'-thio-bis(6-tert-butyl-2-méthyl- phénol), le 4,4'-thio-bis(3,6-di-sec-amyl-phénol), le disulfure de 4,4'-bis(2,6-diméthyl-4-hydroxyphényle). 30 1.5. Tocophérols, par exemple l'a-tocophérol, le P-tocophérol, le y-tocophérol, le 8-tocophérol et leurs mélanges (vitamine E). 1.6. Alkylidènebisphénols, par exemple le 2,2'méthylène-bis(6-tert-butyl-4-méthylphénol), le 2,2'méthylène-bis(6-tert-butyl-4-éthylphénol), le 2,2'méthylène-bis[4-méthyl-6-(a-méthylcyclohexyl)phénol], le 2,2'-méthylène-bis(4-méthyl-6-cyclohexylphénol), le 2,2'méthylène-bis(6-nonyl-4-méthylphénol), le 2,2'-méthylènebis-(4,6-di-tert-butyl-phénol), le 2,2'-éthylidène-bis(4,6-di-tert-butylphénol), le 2,2'-éthylidène-bis-(6- 5 tert-butyl-4-isobutylphénol), le 2,2'-méthylène-bis-[6(a-méthylbenzyl)-4-nonylphénol], le 2,2'-méthylène -bis-[6-(a,a-diméthylbenzyl)-4-nonyl-phénol], le 4,41méthylène-bis(2,6-di-tert-butylphénol), le 4,4'méthylène-bis(6-tert-butyl-2-méthylphénol), le 1,1-bis(5tert-butyl-4-hydroxy-2-méthylphényl)butane, le 2,6-bis(3tert-butyl-5-méthyl-2-hydroxybenzyl)-4-méthyl-phénol, le 1,1,3-tris(5-tert-butyl-4-hydroxy-2-méthyl-phényl)butane, le 1,1-bis(5-tert-butyl-4-hydroxy-2-méthylphényl)-3-ndodécyl-mercaptobutane, le bis[3,3-bis-(3'-tert-butyl-4'hydroxy-phényl)butyrate] de l'éthylène-glycol, le bis(3tert-butyl-4-hydroxy-5-méthylphényl)-dicyclopentadiène, le téréphtalate de bis[2-(3'-tert-butyl-2'-hydroxy-5'méthylbenzyl)-6-tert-butyl-4-méthyl-phényle], le 1,1-bis(3,5-diméthyl-2-hydroxyphényl)-butane, le 2,2-bis-(3,5di-tert-butyl-4-hydroxyphényl)-propane, le 2,2-bis-(5tert-butyl-4-hydroxy-2-méthyl-phényl)-4-n-dodécyl- mercaptobutane, le 1,1,5,5-tétra-(5-tert-butyl-4-hydroxy- 2-méthylphényl)-pentane. 1.7. Composés O-, N- et S-benzyliques, par exemple 25 le 3,5,3',5'-tétra-tert-butyl-4,4'-dihydroxydibenzyl- éther, le 4-hydroxy-3,5-diméthylbenzyle-mercaptoacétate d'octadécyle, le 4-hydroxy-3,5-di-tert-butyl-mercapto- acétate de tridécyle, la tris-(3,5-di-tert-butyl-4- hydroxybenzyl)amine, le dithiotéréphtalate de bis-(4- 30 tert-butyl-3-hydroxy-2,6-diméthylbenzyle), le sulfure de bis-(3,5-di-tert-butyl-4-hydroxybenzyle), le 3,5-di-tertbutyl-4-hydroxybenzyl-mercaptoacétate d'isooctyle. 1.8. Malonates hydroxybenzylés, par exemple le 2,2-bis-(3,5-di-tert-butyl-2-hydroxybenzyl)malonate de 35 dioctadécyle, le 2-(3-tert-butyl-4-hydroxy-5-méthyl- benzyl)malonate de di-octadécyle, le 2,2-bis-(3,5-di- tert-butyl-4-hydroxybenzyl)malonate de didodécylmercapto- éthyle, le 2,2-bis-(3,5-di-tert-butyl-4-hydroxybenzyl)- malonate de di-[4-(1,1,3,3-tétraméthyl-butyl)-phényle]. 1.8. Composés aromatiques hydroxybenzylés, par 5 exemple le 1,3,5-tris-(3,5-di-tert-butyl-4-hydroxybenzyl)-2,4,6-triméthylbenzène, le 1,4-bis-(3,5-di-tertbutyl-4-hydroxy-benzyl)-2,3,5,6-tétraméthylbenzène, le 2,4,6-tris-(3,5-di-tert-butyl-4-hydroxybenzyl)-phénol. 1.9. Composés de triazine, par exemple la 2,4-bisoctylmercapto-6-(3,5-di-tert-butyl-4-hydroxy-anilino)- 1,3,5-triazine, la 2-octylmercapto-4,6-bis-(3,5-di-tertbutyl-4-hydroxyanilino)-1,3,5-triazine, la 2-octylmercapto-4,6-bis-(3,5-di-tert-butyl-4-hydroxy-phénoxy)- 1,3,5-triazine, la 2,4,6-tris-(3,5-di-tert-butyl-4- 15 hydroxyphénoxy)-1,2,3-triazine, l'isocyanurate de 1,3,5- tris-(3,5-di-tert-butyl-4-hydroxybenzyle), l'isocyanurate de 1,3,5-tris-(4-tert-butyl-3-hydroxy-2,6-diméthylbenzyle), la 2,4,6-tris-(3,5-di-tert-butyl-4-hydroxyphényléthyl)-1,3,5-triazine, la 1,3,5-tris-(3,5-di-tertbutyl-4-hydroxy-phénylpropionyl)-hexahydro-1,3,5- triazine, ll'isocyanurate de 1,3,5-tris-(3,5-dicyclohexyl- 4-hydroxybenzyle). 1.11. Phosphonates de benzyle, par exemple le 2,5di-tert-butyl-4-hydroxybenzylphosphonate de diméthyle, le 25 3,5-di-tert-butyl-4-hydroxy-benzylphosphonate de diéthyle, le 3,5-di-tert-butyl-4-hydroxybenzylphosphonate de dioctadécyle, le 5-tert-butyl-4-hydroxy-3-méthyl- benzylphosphonate de dioctadécyle, le sel de Ca du 3,5- di-tert-butyl-4-hydroxybenzyl-phosphonate de mono-éthyle. 30 1.12. Acylaminophénols, par-exemple le 4-hydroxy- anilide de l'acide laurique, le 4-hydroxyanilide de l'acide stéarique, le N-(3,5-di-tert-butyl-4-hydroxy- phényl)-carbamate d'octyle. 1.13. Esters de l'acide P-(3,5-di-tert-butyl-4- 35 hydroxy-phényl)propionique avec des alcools mono- ou polyhydroxyliques, par exemple le méthanol, l'éthanol, le n-octanol, l'i-octanol, l'octadécanol, le 1,6- hexanediol, le 1,9-nonanediol, l'éthylèneglycol, le 1,2- propanediol, le néopentylglycol, le thiodiéthylène- glycol, le diéthylèneglycol, le triéthylèneglycol, le 5 pentaérythritol, l'isocyanurate de tris(hydroxyéthyle), le diamide de l'acide N,N'-bis-(hydroxyéthyl)oxalique, le 3-thiaundécanol, le 3-thiapentadécanol, le triméthyl- hexanediol, le triméthylolpropane, le 4-hydroxyméthyl-1- phospha-2,6,7-trioxabicyclo-[2.2.2]-octane. 10 1.14. Esters de l'acide P-(5-tert-butyl-4-hydroxy- 3-méthylphényl)propionique avec des alcools mono- ou polyhydroxyliques, par exemple le méthanol, l'éthanol, le n-octanol, l'i-octanol, l'octadécanol, le 1,6-hexane- diol, le 1,9-nonanediol, l'éthylèneglycol, le 1,2- 15 propanediol, le néopentylglycol, le thiodiéthylène- glycol, le diéthylèneglycol, le triéthylèneglycol, le pentaérythritol, l'isocyanurate de tris(hydroxyéthyle), le diamide de l'acide N,N'-bis-(hydroxyéthyl)oxalique, le 3-thiaundécanol, le 3-thiapentadécanol, le triméthyl- 20 hexanediol, le triméthylolpropane, le 4-hydroxyméthyl-1- phospha-2,6,7-trioxabicyclo-[2.2.2]-octane. 1.15. Esters de l'acide P-(3,5-dicyclohexyl-4- hydroxyphényl)propionique avec des alcools mono- ou polyhydroxyliques, par exemple le méthanol, l'éthanol, 25 le n-octanol, l'i-octanol, l'octadécanol, le 1,6-hexanediol, le 1,9-nonanediol, l'éthylèneglycol, le 1,2- propanediol, le néopentylglycol, le thiodiéthylène- glycol, le diéthylèneglycol, le triéthylèneglycol, le pentaérythritol, l'isocyanurate de tris(hydroxyéthyle), 30 le diamide de l'acide N,N'-bis-(hydroxyéthyl)oxalique, le 3-thiaundécanol, le 3-thiapentadécanol, le triméthyl- hexanediol, le triméthylolpropane, le 4-hydroxyméthyl-1- phospha-2,6,7-trioxabicyclo-[2.2.2]-octane. 1.16. Esters de l'acide 3,5-di-tert-butyl-4- 35 hydroxy-phénylacétique avec des alcools mono- ou polyhydroxyliques, par exemple le méthanol, l'éthanol, le n-octanol, l'i-octanol, l'octadécanol, le 1,6-hexane- diol, le 1,9-nonanediol, l'éthylèneglycol, le 1,2- propanediol, le néopentylglycol, le thiodiéthylène- glycol, le diéthylèneglycol, le triéthylèneglycol, le 5 pentaérythritol, l'isocyanurate de tris(hydroxyéthyle), le diamide de l'acide N,N'-bis-(hydroxyéthyl)oxalique, le 3-thiaundécanol, le 3-thiapentadécanol, le triméthyl- hexanediol, le triméthylolpropane, le 4-hydroxyméthyl-1- phospha-2,6,7-trioxabicyclo-[2.2.2]-octane. 10 1.17. Amides de l'acide P-(3,5-di-tert-butyl-4- hydroxyphényl)propionique, par exemple la N,N'-bis-(3,5di-tert-butyl-4-hydroxyphényl-propionyl)-hexaméthylène- diamine, la N,N'-bis(3,5-di-tert-butyl-4-hydroxyphénylpropionyl)-triméthylène-diamine, la N,N'-bis-(3,5-ditert-butyl-4-hydroxyphényl-propionyl)-hydrazine. 1.18 Acide ascorbique (Vitamine C). 1.19. Anti-oxydants à base d'amines, par exemple la N,N'-di-isopropyl-p-phénylènediamine, la N,N'-di-secbutyl-p-phénylènediamine, la N,N'-bis-(1,4-diméthylpentyl)-p-phénylènediamine, la N,N'-bis-(1-éthyl-3méthyl-pentyl)-p-phénylènediamine, la N,N'-bis-(1-méthylheptyl)-p-phénylènediamine, la N,N'-dicyclohexyl-p- phénylènediamine, la N,N'-diphényl-p-phénylènediamine, N,N'-di-(naphtyl-2-)-p-phénylènediamine, la N-isopropyl- 25 N' -phényl-p-phénylènediamine, la N-(1,3-diméthylbutyl)- N'-phényl-p-phénylènediamine, la N-(1-méthylheptyl)-N'- phényl-p-phénylène-diamine, la N-cyclohexyl-N'-phényl-p- phénylènediamine, la 4-(p-toluènesulfonamido)diphényl- amine, la N,N'-diméthyl-N,N'-di-sec-butyl-p-phénylène- 30 diamine, la di-phénylamine, la N-allyldiphénylamine, la 4-isopropoxy-diphénylamine, la N-phényl-l-naphtylamine, N-(4-tert-octylphényl)-l-naphtylamine, la N-phényl-2- naphtylamine, la diphénylamine octylée, par exemple la p,p'-di-tert-octyldiphénylamine, le 4-n-butylaminophénol, 35 le 4-butyrylaminophénol, le 4-nonanoylamino-phénol, le 4dodécanoylaminophénol, le 4-octadécanoyl-aminophénol, la di-(4-méthoxyphényl)amine, le 2,6-di-tert-butyl-4diméthylaminométhylphénol, le 2,4'-diamino-diphényl- méthane, le 4,4'-diaminodiphénylméthane, le N,N,N',N'tétraméthyl-4,4'-diaminodiphénylméthane, le 1,2-di[(2- 5 méthylphényl)amino]éthane, le 1,2-di-(phénylamino)- propane, le (o-tolyl)-biguanide, la di-[4-1',3'-diméthyl- butyl)phényl]amine, la N-phényl-l-naphtylamine tert- octylée, le mélange de tert-butyl/tert-octyldiphényl- amines mono- et dialkylées, le mélange de nonyl- 10 diphénylamines mono- et dialkylées, le mélange de dodécyldiphénylamines mono- et dialkylées, le mélange d'isopropyl/isohexyldiphénylamines mono- et dialkylées, les mélanges de tert-butyldiphénylamines mono- et dialkylées, la 2,3-dihydro-3,3-diméthyl-4H-1,4-benzo- 15 thiazine, la phénothiazine, le mélange de tert-butyl/ tert-octylphénothiazines mono- et dialkylées, le mélange de tert-octylphénothiazines mono- et dialkylées, N-allylphénothiazine, le N,N,N'N'-tétraphényl-1,4-diamino-but-2- ène, la N,N-bis-(2,2,6,6-tétraméthyl-pipérid-4-yl)- 20 hexaméthylènediamine, le sébacate de bis-(2,2,6,6- tétraméthyl-pipérid-4-yle), le 2,2,6,6-tétra-méthyl- pipérid-4-one, le 2,2,6,6-tétraméthyl-pipérid-4-ol. 2. Absorbeurs d'UV et stabilisants contre la lumière 25 2.1. 2-(2'-Hydroxyphényl)benzotriazoles, par exemple le 2-(2'-hydroxy-5'-méthylphényl)benzotriazole, le 2-(3',5'-di-tert-butyl-2'-hydroxyphényl)benzotriazole, le 2-(5'-tert-butyl-2'-hydroxyphényl)benzotriazole, le 2-(2'-hydroxy-5'-(1,1,3,3-tétraméthylbutyl)phényl)benzo- 30 triazole, le 2-(3',5'-di-tert-butyl-2'-hydroxyphényl)-5- chlorobenzotriazole, le 2-(3'-tert-butyl-2'-hydroxy-5'- méthylphényl)-5-chlorobenzotriazole, le 2-(3'-sec-butyl- 5'-tert-butyl-2'hydroxyphényl)benzotriazole, le 2-(2'hydroxy-4'-octoxyphényl)benzotriazole, le 2-(3',5'-ditert-amyl-2'-hydroxyphényl)benzotriazole, le 2-(3',5'bis(a,c-diméthylbenzyl)-2'-hydroxyphényl)benzotriazole, le mélange de 2-(3'-tert-butyl-2'-hydroxy-5'-(2-octyloxycarbonyléthyl)phényl)-5-chlorobenzotriazole, le 2-(3'tert-butyl-5'-[2-(2-éthylhexyloxy)-carbonyléthyl]-2'hydroxyphényl)-5-chlorobenzotriazole, le 2-(3'-tert- 5 butyl-2'-hydroxy-5'-(2-méthoxycarbonyléthyl)-phényl)-5chlorobenzotriazole, le 2-(3'-tert-butyl-2'-hydroxy-5'(2-octyloxycarbonyléthyl)phényl)benzotriazole, le 2-(3'tert-butyl-5'-[2-(2-éthylhexyloxy)carbonyléthyl]-2'hydroxyphényl)benzotriazole, le 2-(3'-dodécyl-2'-hydroxy5'-méthylphényl)benzotriazole et le 2-(3'-tert-butyl-2'hydroxy-5'-(2-isooctyloxycarbonyléthyl)-phényl)-benzo- triazole, le 2,2'-méthylène-bis[4-(1,1,3,3-tétraméthylbutyl)-6-benzotriazol-2-yl-phénol] ; le produit de transtérification du 2-[3'-tert-butyl-5'-(2-méthoxycarbonyléthyl)-2'-hydroxyphényl]-2H-benzotriazole avec le polyéthylène-glycol 300 ; R-CH2CH2-COO(CH2)6-OCO-CH2-CH2-R avec R = 3'-tert-butyl-4'-hydroxy-5'-2H-benzo-triazol-2- yl-phényle ; le 2-[2'-hydroxy-3'-(a,a-diméthyl-benzyl)5'(1,1,3,3-tétraméthylbutyl)-phényl]benzo-triazole ; le 2[2'-hydroxy-3'-(1,1,3,3-tétraméthyl-butyl)-5'-(x,adiméthylbenzyl)-phényl]-benzotriazole. 2.2. 2-Hydroxybenzophénones, par exemple les dérivés de 4-hydroxy, 4-méthoxy, 4-octoxy, 4-décyloxy, 4-dodécyloxy, 4-benzyloxy, 4,2',4'-trihydroxy, 25 2'-hydroxy-4,4'-diméthoxy. 2.3. Esters d'acides benzoïques éventuellemet substitués, comme par exemple le salicylate de 4-tert- butylphényle, le salicylate de phényle, le salicylate d'octylphényle, le dibenzoylresorcinol, le bis-(4-tert- 30 butylbenzoyl)-résorcinol, le benzoylrésorcinol, le 3,5- di-tert-butyl-4-hydroxybenzoate de 2,4-di-tert-butyl- phényle, le 3,5-di-tert-butyl-4-hydroxybenzoate d'hexadécyle, le 3,5-di-tert-butyl-4-hydroxybenzoate d'octa- décyle, le 3,5-di-tert-butyl-4-hydroxybenzoate de 35 2-méthyl-4,6-di-tert-butylphényle. 2.4. Acrylates par exemple l'lx-cyano-5,5- diphénylacrylate d'éthyle ou d'isooctyle, l'La-carbo- méthoxycinnamate de méthyle, llx-cyano-3-méthyl-p- - méthoxy-cinnamate de méthyle ou de butyle, l'a- carbométhoxy-p-méthoxycinnamate de méthyle, la N-(f- 5 carbométhoxy-f-cyanovinyl)-2-méthylindoline. 2.5. Composés du nickel, par exemple des complexes du nickel du 2,2'-thio-bis-[4-(1,1,3,3tétraméthylbutyl)-phénol], tels que les complexes 1:1 ou 1:2 éventuellement avec ou sans ligands additionnels, 10 tels que la n-butylamine, la triéthanolamine ou la N- cyclohexyl-diéthanolamine, le dibutyldithiocarbamate de nickel, des sels de nickel des monoesters alkyliques de l'acide 4-hydroxy-3,5-di-tert-butylbenzylphosphonique, comme par exemple l'ester méthylique ou éthylique, des 15 complexes du nickel avec des cétoximes, par exemple le 2-hydroxy-4-méthylphénylundécylcétoxime, des complexes du nickel avec le l-phényl-4-lauroyl-5-hydroxypyrazole, éventuellement avec des ligands additionnels. 2.6. Amines à encombrement stérique, par 20 exemple le sébacate de bis(2,2,6,6-tétraméthylpipéridin- 4-yle), le succinate de bis(2,2,6,6-tétraméthyl- pipéridin-4-yle), le sébacate de bis(1,2,2,6,6-penta- méthylpipéridin-4-yle), le sébacate de bis(1-octyloxy- 2,2,6,6-tétraméthylpipéridin-4-yle), le n-butyl-3,5-ditert-butyl-4-hydroxybenzylmalonate de bis(1,2,2,6,6pentaméthylpipéridyle), le produit de condensation de la 1-(hydroxyéthyl)-2,2,6,6-tétraméthyl-4-hydroxypipéridine et de l'acide succinique, le produit de condensation de la N,N'-bis-(2,2,6,6-tétraméthyl-4-pipéridyl)-hexa- 30 méthylène-diamine et de la 4-tert-octylamino-2,6- dichloro-1,3,5-s-triazine, le nitrilotriacétate de tris(2,2,6,6-tétraméthyl-4-pipéridyle), le 1,2,3,4butanetétroate de tétrakis(2,2,6,6-tétraméthyl-4- pipéridyle), la 1,1'-(1,2-éthanediyl)bis-(3,3,5,5-tétra- 35 méthylpipérazinone), la 4-benzoyl-2,2,6,6-tétraméthyl- pipéridine, la 4-stéaryloxy-2,2,6,6-tétraméthyl- pipéridine, le 2-n-butyl-2-(2-hydroxy-3,5-di-tert-butyl- benzyl)malonate de bis(1,2,2,6,6-pentaméthylpipéridyle), la 3-n-octyl-7,7,9,9-tétraméthyl-1,3,8-triazaspiro[4.5]- décane-2,4-dione, le sébacate de bis(1-octyloxy-2,2,6,6- 5 tétraméthyl-pipéridyle), le succinate de bis(1-octyloxy- 2,2,6,6-tétraméthyl-pipéridyle), le produit de condensation de la N,N'-bis(2,2,6,6-tétraméthyl-4pipéridyl)-hexaméthylènediamine et de la 4-morpholino2,6-dichloro-l,3,5-triazine, le produit de condensation 10 de la 2-chloro-4,6-di-(4-n-butylamino-2,2,6,6-tétraméthylpipéridyl)-1,3,5-triazine et du 1,2-bis-(3-aminopropylamino)éthane, le produit de condensation de la 2chloro-4,6-di-(4-n-butylamino-1,2,2,6,6-pentaméthylpipéridyl)-l,3,5-triazine et du 1,2-bis-(3-aminopropyl- 15 amino)éthane, la 8-acétyl-3-dodécyl-7,7,9,9-tétraméthyl1,3,8-triaza-spiro-[4.5]décane-2,4-dione, la 3-dodécyl-1(2,2,6,6-tétraméthyl-4-pipéridyl)pyrrolidine-2,5-dione, la 3-dodécyl-l-(1,2,2,6,6-pentaméthyl-4-pipéridyl)- pyrrolidine-2,5-dione, le mélange de 4-hexadécylocy- et 20 de 4-stéaryloxy-2,2,6,6-tétraméthyl-pipéridine, le produit de condensation de la N,N'-bis(2,2,6,6- tétraméthyl-4-pipéridyl)hexamèthylènediamine et de la 4- cyclohexylamino-2,6-dichloro-1l,3,5-triazine, le produit de condensation de la 1,2-bis(3-aminopropylamino)-éthane 25 et de la 2,4,6-trichloro-l,3,5-triazine ainsi que la 4butylamino-2,2,6,6-tétraméthylpipéridine (Registre CAS n [136504-096-6]) ; le n-dodécylsuccinimide de N-(2,2,6,6- tétraméthyl-4-pipéridyle), le n-dodécylsuccinimide de N- (1,2,2,6,6-pentaaméthyl-4-pipéridyle), 2-undécyl-7,7,9,9- 30 tétraméthyl-l-oxa-3,8-diaza-4-oxo-spiro[4.5]décane, le produit de réaction du 7,7,9,9-tétraméthyl-2-cycloundécyl-l-oxa-3,8-diaza-4-oxo-spiro[4.5]décane et de l'épichlorhydrine. 2.7. Diamides de l'acide oxalique, par exemple 35 le 4,4'-dioctyloxyoxanilide, le 2,2'-diéthoxyoxanilide, le 2,2'-dioctyloxy-5,5'-di-tert-butyloxanilide, le 2,2'- didodécyloxy-5,5'-di-tert-butyloxanilide, le 2-éthoxy-2'- éthyloxanilide, l'amide de l'acide N,N'-bis(3-diméthyl- -- -aminopropyl)oxalique, le 2-éthoxy-5-tert-butyl-2'-éthyl- oxanilide et ses mélanges avec le 2-éthoxy-2'-éthyl-5,4'- 5 di-tert-butyloxanilide, les mélanges des oxanilides disubstitués par méthoxy en ortho et en para, les mélanges des oxanilides disubstitués par éthoxy en ortho et en para. 2.8. 2-(2-Hydroxyphényl)-1,3,5-triazines, par 10 exemple la 2,4,6-tris(2-hydroxy-4-octyloxyphényl)-1,3,5- triazine, la 2-(2-hydroxy-4-octyloxyphényl)-4,6-bis-(2,4diméthyl-phényl)-1,3,5-triazine, la 2-(2,4-dihydroxyphényl)-4,6-bis(2,4-diméthylphényl)-1,3,5-triazine, la 2,4-bis(2-hydroxy-4-propyloxyphényl)-6-(2,4-diméthylphényl)-l,3,5-triazine, la 2-(2-hydroxy-4-octyloxyphényl)-4,6-bis(4-méthylphényl)-1,3,5-triazine, la 2-(2hydroxy-4-dodécyloxyphényl)-4,6-bis(2,4-diméthylphényl)- 1,3,5-triazine, la 2-(2-hydroxy-4-tridécyloxyphényl)4,6bis(2,4-diméthyl-phényl)-1,3,5-triazine, la 2-[2-hydroxy4-(2-hydroxy-3-butyloxy-propyloxy)-phényl)-4,6-bis(2,4diméthylphényl)-1,3,5-triazine, la 2-[2-hydroxy-4-(2hydroxy-3-octyloxy-propyloxy)-phényl)-4,6-bis(2,4diméthylphényl)-l,3,5-triazine, la 2-[4-(dodécyloxy/ tridécyloxy-2-hydroxypropoxy)-2-hydroxyphényl]-4,6-bis(2,4-diméthylphényl)-1,3,5-triazine, la 2-[2-hydroxy-4(2-hydroxy-3-dodécyloxy-propoxy)-phényl]-4,6-bis(2,4diméthylphényl)-1,3,5-triazine, la 2-(2-hydroxy-4-hexyloxy)phényl]-4,6-diphényl-1,3,5-triazine, la 2-(2-hydroxy4-méthoxyphényl)-4,6-diphényl-1,3,5-triazine, la 2,4,6tris[2-hydroxy-4-(3-butoxy-2-propoxy)phényl]-l,3,5- triazine, la 2-(2-hydroxy-phényl-4-(4-méthoxyphényl)-6- phényl-1,3,5-triazine. 3. Désactivateurs de métaux, par exemple le diamide de l'acide N,N'-diphényloxalique, la N-salicylal- 35 N'-salicyloylhydrazine, la N,N'-bis-(salicyloyl)- hydrazine, la N,N'-bis(3,5-di-tert-butyl-4-hydroxyphényl- propionyl)-hydrazine, le 3-salicyloylamino-1,2,4- triazole, le dihydrazide de l'acide bis(benzylidène)- oxalique, l'oxanilide, le dihydrazide de l'acide isophtalique, le le bis-phénylhydrazide de l'acide 5 sebacique, le dihydrazide de l'acide N,N'-diacétal- adipique, le dihydrazide de l'acide N,N'-bis-salicyloyl- oxalique, le dihydrazide de l'acide N,N'-bis-salicyloyl- thiopropionique. 4. Phosphites et phosphonites, par exemple le 10 phosphite de triphényle, les phosphites de diphénylalkyle, les phosphites de phényldialkyle, le phosphite de tris(nonylphényle), lephosphite de trilauryle, le phosphite de trioctadécyle, le diphosphite de distéarylpentaérythritol, le phosphite de tris(2,4-ditert-butylphényle), le diphosphite de diisodécyl- pentaérythritol, le diphosphite de bis(2,4-di-tert- butylphényl)pentaérythritol, le diphosphite de bis- (2,6-di-tert-butyl-4-méthylphényl)-pentaérythritol, le diphosphite de bis-isodécyloxy-pentaérythritol, le 20 diphosphite de bis-(2,4-di-tert-butyl-6-méthyl-phényl)- pentaérythritol, le diphosphite de bis-(2,4,6-tri-tert- butylphényl)-pentaérythritol, le triphosphite de tristéarylsorbitol, le 4,4'-biphénylène-diphosphonite de tétrakis(2,4-di-tert-butyl-phényle), la 6-isooctyloxy2,4,8,10-tétra-tert-butyl-12H-dibenz[d,g]-l,3,2-dioxa- phosphocine, la 6-fluoro-2,4,8,10-tétra-tert-butyl-12méthyl-dibenz[d,g]-1,3,2-dioxaphosphocine, le phosphite de bis(2,4-di-tert-butyl-6-méthylphényl)méthyle, le phosphite de bis(2,4-di-tert-butyl-6-méthylphényl)éthyle. 30 5. Hydroxylamines, par exemple la N,N-dibenzyl- hydroxylamine, la N,N-diéthylhydroxylamine, la N,N- dioctylhydroxylamine, la N,N-dilaurylhydroxylamine, la N,N-ditétradécylhydroxylamine, la N,N-dihexadécyl- hydroxylamine, la N,N-dioctadécylhydroxylamine, la N- 35 hexadécyl-N-octadécylhydroxylamine, la N-heptadécyl-N- octadécylhydroxylamine, la N,N-dialkylhydroxylamine dérivée des amines de suif hydrogénées. 6. Nitrones, par exemple la N-benzyl-a- phénylnitrone, la N-éthyl-a-méthylnitrone, la N-octyl-aheptylnitrone, la N-lauryl-a-undécylnitrone, la N-tétra- 5 décyl-x-tridécylnitrone, la N-hexadécyl-a-penta-décyl- nitrone, la N-octadécyl-a-heptadécylnitrone, la N-hexa- décyl-a-heptadécylnitrone, la N-octadécyl-a-pentadécyl- nitrone, la N-heptadécyl-c-heptadécylnitrone, la N-octa- décyl-a-hexadécylnitrone, des nitrones dérivées des N,Ndialkylhydroxylamines préparées à partir des amines grasses du suif hydrogénées. 7. Agents de thiosynérgie, comme par exemple le diester laurique de l'acide thiodipropionique ou le diester stéarique de l'acide thiodipropionique. 15 8. Destructeurs de peroxydes, par exemple des esters de l'acide P-thiodipropionique, par exemple les esters laurique, stéarique, myristique ou tridécylique, le mercaptobenzimidazole, le sel de zinc de 2-mercapto- benzimidazole, le dibutyldithiocarbamate de zinc, le 20 disulfure de dioctadécyle, le tétrakis(P-dodécyl- mercapto)propionate de pentaérythritol. 9. Stabilisants de polyamides, par exemple des sels de cuivre en combinaison avec des iodures et/ou des composés de phosphore et sels de manganèse bivalent. 25 10. Costabilisants basiques, par exemple la mélamine, la polyvinylpyrrolidone, le dicyanodiamide, le cyanurate de triallyle, des dérivés de l'urée, des dérivés de l'hydrazine, des amines, des polyamides, des polyuréthannes, des sels de métaux alcalins et de métaux 30 alcalino-terreux des acides gras supérieurs, par exemple le stéarate de Ca, le stéarate de Zn, le béhénate de Mg, le stéarate de Mg, le ricinoléate de Na, le palmitate de K, le pyrocatécholate d'antimoine ou le pyrocatécholate de zinc. 35 11. Agents de nucléation, par exemple des matières inorganiques comme par exemple le talc, des oxydes de métaux, comme le dioxyde de titane ou 1' oxyde de magnésium, des phosphates, des carbonates ou sulfates de préférence de métaux alcalino-terreux ; des composés organiques comme des acides mono- ou polycarboxyliques 5 ainsi que leurs sels, comme par exemple, l'acide 4-tert- butylbenzoïque, l'acide adipique, l'acide diphényl- acétique, le succinate de sodium ou le benzoate de sodium ; des composés polymères comme par exemple des copolymères ioniques ("ionomères"). 10 12. Charges et agents de renfort, par exemple le carbonate de calcium, les silicates, les fibres de verre, les billes de verre, l'amiante, le talc, le kaolin, le mica, le sulfate de baryum, des oxydes et des hydroxydes de métaux, le noir de carbone, le graphite, la farine de 15 bois et des farines ou fibres d'autres produits naturels, des fibres synthétiques. 13. Autres additifs, par exemple des plastifiants, lubrifiants, émulsionnants, pigments, adjuvants de rhéologie, catalyseurs, agents de démoulage, 20 azurants optiques, agents ignifugeants, agents antistatiques et agents porogènes. 14. Benzofuranones et indolinones décrites par exemple par les brevets US-A-4 325 863, US-A-4 338 244, US-A-5 175 312, US-A-5 216 052, US-A-5 252 643, DE-A-4 25 316 611, DE-A-4 316 622, DE-A-4 316 876, EP-A 0 589 839 ou EP-A-0 591 102, ou la 3-[4-2-acétoxyéthoxy)phényl]5,7-di-tert-butyl-benzofuran-2-one, la 5,7-di-tert-butyl3-[4-(2-stéaroyloxyéthoxy)phényl)benzofuran-2-one], la 3,3'-bis[5,7-di-tert-butyl-3-(4-[2-hydroxyéthoxy]phényl)benzofuran-2-one], la 5,7-di-tert-butyl-3-(4-éthoxyphényl)-benzofuran-2-one, la 3-(4-acétoxy-3,5-diméthylphényl)-5,7-di-tert-butyl-benzofuran-2-one, la 3-(3,5diméthyl-4-pivaloyloxy-phényl)-5,7-di-tert-butyl- benzofuran-2-one. 35 On utilise les additifs supplémentaires de façon appropriée à raison de 0,1 à 10, par exemple de 0,2 à 5 % en poids par rapport aux polymères à stabiliser. Les exemples ci-après illustrent l'invention plus en détail. Toutes les indications en parties ou en pourcentages dans les exemples, dans le reste de la 5 description ainsi que dans les revendications sont relatives au poids, sauf si autrement indiqué. Dans les exemples et dans les tableaux, on utilise les abréviations suivantes: AcOEt : Acétate d'éthyle 10 CHC13: Chloroforme DSC Analyse thermique différentielle : Coefficient d'extinction molaire 1H-NMR : RMN du nuclide 1H Tg : Température de transition vitreuses 15 EXEMPLES DE PRÉPARATION Exemple de préparation général des éthers glycidyliques cycliques (Exemple 1.18) : 20 -20 Excès 0 . OH cilD NaOH, Chlorure de tétrabutylammonium 25 I1.18 On prend 32,66 g (0,286 mole) d'hydroxyméthylcyclohexane, 79,4 g (0,858 mole) d'épichlorhydrine et 1 g de bromure de tétrabutylammonium en tant que catalyseur, 30 à la température ambiante, et on agite. En refroidissant, on ajoute lentement 13,7 g (0,343 mole) de NaOH finement pulvérisé. Ensuite, on agite pendant 2 heures à 60 C, puis on filtre l'émulsion sur Hyflo [Kieselgur de Celite Italiana Milan]. On effectue une distillation fractionnée 35 du filtrat. Rendement : 42,36 g (87 % de la théorie). Analyses : Aspect : liquide incolore, point d'ébullition de 105 à 109 C/18 mm Hg 1H-NMR (CDC13, 300 MHz) : le spectre est en concordance 5 avec celui du produit attendu. Formule brute : C10H1802, masse molaire : 170,25 g/mole Analyse élémentaire : Calculé Trouvé C 70,55 % 70,35 % H 10,66 % 10,69 % Cl 0,00 % Analyses : Aspect : liquide incolore, point d'ébullition : 63 C/0,1 mm Hg 1H-NMR (CDC13, 300 MHz) : le spectre est en concordance 5 avec celui du produit attendu. Formule brute : C10H1603, masse molaire : 184,24 g/mole Analyse élémentaire : Calculé Trouvé C 65,19 % 64,89 % H 8,75 % 8,89 % Teneur en époxyde 5,43 moles/kg 5,35 moles/kg 10 EXEMPLE IV.8 : On suspend 39,8 g (0,1 mole) de 2-(2,4dihydroxyphényl)-4,6-(2,4-diméthylphényl)-1,3,5-triazine, 26,4 g (0,11 mole) d'éther cyclododécylglycidylique et 15 3,7 g (0,01 mole) de bromure d'éthyltriphénylphosphonium dans 200 ml de mélange d'isomères de xylène. Ensuite, on chauffe le mélange pendant 16 heures au reflux, puis on refroidit à la température ambiante. On évapore le solvant et on chromatographie le résidu restant sur gel 20 de silice avec un mélange de toluène/acétate d'éthyle [95:5]. Après évaporation du solvant, on obtient 37 g (58 % de la théorie) du produit jaune clair. Analyses : 25 Aspect : matière solide jaune claire, point de fusion de 106 à 108 C 1H-NMR (CDCl3, 300 MHz): le spectre est en concordance avec celui du produit attendu. 30 00 4Cm CH A OH 5 - OH ~10 X~~CH3 NN CH3 z' ~N 10 3~~~~~~~H H3C H AIV. 8 15 Formule brute : C40H51N304, masse molaire: 637,86 g/mole Analyse élémentaire : Calculé Trouvé C 75,32 % 75,02 % H 8,06 % 8,08 % N 6,59 % 6,55 % 20 EXEMPLE V.8 : On suspend 49,36 g (0,1 mole) de 2-(2,4dihydroxyphényl)-4,6-(4-phényl-phényl)-1,3,5-triazine [pour la préparation, voir le composé 115 à l'Exemple 15 25 dans la publication WO 96/28431], 26,4 g (0,11 mole) d'éther cyclododécylglycidylique et 3,7 g (0,01 mole) de bromure d'éthyltriphénylphosphonium dans 400 ml de mélange d'isomères de xylène. On chauffe le mélange pendant 24 heures au reflux et ensuite on refroidit à la 30 température ambiante. On évapore le solvant et on chromatographie le résidu restant sur gel de silice avec un mélange de toluène/acétate d'éthyle [95:5]. Après évaporation du solvant, on obtient 47,5 g (64,7 % de la théorie) du produit jaune clair. Analyses : 5 Aspect : matière solide jaune claire, point de fusion de 156 à 162 OC 1H-NMR (CDC13, 300 MHz): le spectre est en concordance avec celui du produit attendu. 10 o OH ~15 N~N >OH 15 N~ N N- CH3 H3C CH3 OH N'N OH N Z- 00 O Tableau 1: Définition de Z z z i CHi2 14 0H H:3c 14 2 o CH315 H3C- JHIsomix 3 vCCH CH3 CH CH 3 16 4 O-DCH--- 17 5 18 Q-CH2- ~~17 6 v~CH-H HC19 C - 7 CD--\CH2 CH2- ~ ~~CH- 7 20 _. 8 CH 21 \-CH2- 9 cIIG ~C22H2 3H C CH, 10 CC 23 ^ H- Tableau 1 : Définition de Z (suite) 11 C CH- 24 12 C-:CH 25 CVCH2 13 CH326 o CCH3 o H I{1 .. 13 26 C'. CH3 TABLEAU 2 Analyse élémentaire Spectre UV (dans CHC13) Point de Formule Masse % C H % Nmax2 Composé Aspect fusion C brute molaire calculé en g/tool en g/mol trouvé nm nm ,,,..... ,. i,. ...... , _ -- , Al1.1 poudre jaune 151 -153 C31H27N304 505,58 73,65 5,38 8,31 278 45'100 340 21'400 clair ~~~~~~~~~clair~73,66 5,45 8,19 Al1.2 poudre jaune 132,5 -135 C32H29N304 519,60 73,97 5,63 8,09 278 45'100 340 21'600 clair clair_______~~~~~~~~73,69 5,65 8,09 A1.3 poudre jaune 124 -126 C33H31N304 533,63 74,28 5,86 7,87 277 44'800 340 21'500 clair 74,28 5,85 7,81 Al1.4 poudre jaune' 152 - 154 C32H29N305 535,60 71,76 5,46 7,85 277 46'000 340 21'200 clair ~~~~~~~~~clair~71,85 5,38 7,89 Al1.5 poudre jaune 141 -141,5 C32H29N304 519,60 73,97 5,63 8,09 278 43'700 340 20'500 clair clair ________ _________ 73,89 5,64 8,09 All.7 poudre jaune 119 -121 C36H43N304 533,63 74,28 5,86 7,87 278 45'200 340 21'400 clair ~~~~~~~~~clair~74,27 5,83 ' 7,84 AII.8 poudre jaune 132 - 134 C30H31N304 581,76 74,33 7,45 7,22 277 43'000 340 20'700 clair 74,42 7,43 7,17 TABLEAU 2 (suite) All.10 poudre jaune 140 -142 Cs31H27N304 497,60 72,41 6,28 8,44 277 44'700 340 21'400 clair 72,25 6,32 8,31 AI.11 poudre jaune 168 -170 C29H29N304 483,57 72,03 6,05 8,69 278 45'300 340 21'900 clair 71,96 6,10 8,45 Al1.15 poudre jaune 138 - 140 C31H33N304 511,63 72,78 6,50 8,21 278 44'100 341 21'400 clair 72,35 6,39 8,52 _ AII1.26 poudre jaune 149 ) C31H3lN305 525,61 70,84 5,94 7,99 274 43'240 340 21'420 clair ~~~~~~~~~clair ~70,45 6,10 7,42 A1II.1 poudre jaune 65,9 1) C44H45N308 743,86 71,05 6,09 5,65 352 42'900 299 33'780 70,68 6,08 5,68 A11.2 solide jaune 46,5 und C46H49N308 771,92 71,58 6,40 5,44 353 43'090 299 33'150 10914) 1___091>~ ~70,29 6,55 5,00 AIII.3 résine orange -1,7 2) C48HwN3O8 799,97 72,07 6,68 5,25 352 37'280 299 29'790 71,92 7,03 4,33 A11.4 poudre jaune 155,3 und C46H49N3010 803,92 68,73 6,14 5,23 353 43'530 299 33'200 poudre Jaune 166,7 1) 68,95 6,20 5,01 AII.5 résine jaune 11,6 2) C46H49N308 771,92 71,58 6,40 5,44 352 42'150 299 33'060 71,55 6,52 5,18 I~~~ nI - -- TABLEAU 2 (suite) A11.6 irésine orange -5,1 2)| C4Hs53N3O8 799,97 72,07 6,68 5,25 353 39'420 299 30'650 72,35 7,05 4,37 AIII.7 résine orange 4,02) C48H53N308 799,97 72,07 6,68 5,25 352 40'240 299 31'350 72,16 6,77 4,66 ALI18 résine orange 31,9 1),2) C54H77N308 896,23 72,37 8,66 4,69 352 38'435 299 30'632 ..o 72,30 8,65 4,57 AIII.9 solide jaune 1481) C4eH61N308 784,01 70,47 7,84 5,36 353 41'250 300 31'550 70,20 8,05 5,14 AIII.10 solide jaune 188 - 191 C42Hs3N308 727,90 69,30 7,34 5,77 353 44'530 299 34'370 ___ _ , 69,28 7,41 5,85 Ali1.11 solide jaune 144 -151 C40H49N308 699,85 68,65 7,06 6,00 351 38'270 298 31'690 68,84 7,05 5,77 AIII.12 solide 52,8 1),2)C44H67N308 755,96 69,91 7,60 5,56 353 44'770 299 34'250 jaune-orange 70,01 7,75 5,32 AII.13 solide jaune 56,2 1),2)C44Hs7N308 755,96 69,91 7,60 5,56 352 43'950 299 34'970 69,06 7,57 5,49 AII1.14 solide jaune 124,71) C44Hs7N308 755,96 69,91 7,60 5,56 352 43'435 299 33'880 69,23 7,51 5,49 TABLEAU 2 (suite) AIII.15 Solide jaune 17,4 ) C44H57N308 755,96 69,91 7,60 5,56 352 40'110 299 31'830 résineux 69,94 7,96 5,13 A111.16 résine jaune 53,7 1),2)C50H69N308 840,12 71,48 8,28 5,00 353 42140 298 33710 71,06 8,31 4,31 A11.17 solide jaune 57,8 1),2) C50H69N308 840,12 71,48 8,28 5,00 353 43'380 298 35'520 71,53 8,38 4,34 A11.18 solide 61,8 1),2) C44H57N308 755,96 69,91 7,60 5,56 351 37'105 299 29'720 jaune-orange 69,58 7,92 4,92 A11.19 résine 16 ,5 1),2)C46H61N308 784,01 70,47 7,84 5,36 352 39'480 299 31'110 orange .70,23 7,87 4,91 m~~~~~~~~~~~~~~ A11.20 solide jaune 67,8 ) C48HesN308 812,07 70,99 8,07 5,17 353 42'900 299 31'780 71,05 8,31 4,90 _ AIII.21 solide jaune 163,1 ) C46H57N308 779,98 70,84 7,37 5,39 353 44'670 299 34'730 70,54 7,60 4,98 A11.22 poudre jaune 161,6'> C46H53N308 775,95 71,20 6,88 5,41 353 42'834 299 33'135 71,22 6,87 5,18 AIII.23 solide j aune~~~~~~~).2 A11.23 solide jaune 57,0 1),2)C50oH65N308 836,09 71,83 7,84 5,02 353 41'290 299 31'715 72,21 8,11 4,55 - - -,. - .. _ _ . TABLEAU 2 (suite) AI11.25 solide jaune 145,41) C42H53N301o 759,91 66,38 7,03 5,53 353 43'250 299 32'550 66,24 7,08 5,33 AI11.26|solide jaune 162 1) C44H5N3010 783,93 67,42 6,81 5,36 352 41'620 298 33660 clair 67,33 7,01 4,76 AIV.3 solide jaune 113 - 115 C37H39N304 589,74 75,36 6,67 7,13 336 21100 291 42'560 clair 75,27 6,69 6,45 AIV.4 solide jaune 90 -92 C36H37N305 591,71 73,08 6,30 7,10 337 20'165 290 40'540 clair c l a ir__ _ _ __ _ _ _7 3 , 8 1 6 , 4 8 6 , 2 1 Co AIV.6 solide jaune 78 - 79 C37H39N304 589,74 75,36 6,67 7,13 337 21'840 291 44'210 clair 75,08 6,59 6,85 AIV.7 solide jaune 85 - 87 C37H39N304 589,74 75,36 6,67 7,13 337 21'960 291 45'017 AIV.12 solide jaune 69 -71 C35H41N304 567,73 74,05 7,28 7,40 336 22'740 291 45'540 clair 73,80 7,27 7,03 AIV.13 Solide jaune 89 91 C3sH41N304 567,73 74,05 7,28 7,40 336 23'170 291 46'560 clair _ _ _ _ _ __cl a i r_ _ _7 3 ,9 8 7 ,4 2 7 ,3 5 AIV.14 solide jaune 76- 77 C35H4lN304 567,73 74,05 7,28 7,40 336 22'940 291 46'350 clair 73,07 6,96 7,19 iiii- - i - i -iiiii TABLEAU 2 (suite) AIV. 16 solide jaune 106- 107 Cs0H47N304 609,81 74,85 7,77 6,89 337 22'970 291 45'860 clair ' _____ _ :74,91 7,81 6,76 AIV.17 solide jaune 109-110 C38H47N304 609,81 74,85 7,77 6,89 336 22'480 291 44'970 clair 74,58 7,86 6,40 AIV.20 C37H45N304 595,78 74,59 7,61 7,05 337 22'230 290 45'630 73,67 7,84 7,01 AIV.21 solide jaune 59 - 61 C36H41N304 579,74 74,58 7,13 7,25 336 22'220 291 44'990 clair 74,20 7,14 6,93 -J AIV.22 solide jaune 49 - 51 Cs6H39N304 577,72 74,84 6,80 7,27 337 22'410 291 45'670 o clair, 74,65 6,85 7,33 AIV.25 solide jaune 69 - 71 C34H39N305 569,70 71,68 6,90 7,38 337 22'630 291 44'905 clair 71,09 6,81 7,09 AIV.26 solide jaune 140 ) C35H39N305 581,72 72,27 6,76 7,22 336 23'910 288 47'260 ~~~~~~~~~~clair ~72,10 6,77 7,12 ')DSC AII.26 et 2)Tg AIII.l - AIV.26 (dans AcOEt) ( 1H-RMN (CDCl3, 300 MHz) : tous les spectres des composés AII.1 à AIV.26 concordent avec les spectres escomptés des produits. 2753447 - 71 - EXEMPLE 1 : PHOTOTABILISATION DE FIBRES DE POLYPROPYLÈNE On mélange 2,5 g du stabilisant conforme à l'invention de l'Exemple IV.8 conjointement avec i g de phosphite de tris(2,4-di-tert-butylphényle), 1 g de 3,5- 5 di-tert-butyl-4-hydroxybenzylphosphonate de monoéthyle, sel de calcium, 1 g de stéarate de calcium et 2,5 g de TiO2 (Kronos RN 57) dans un mélangeur à propuylsion avec 1000 g de poudre de polypropylène (indice de fusion 12 g/10 min, mesuré à 230 C/2,16 kg). On extrude le 10 mélange à une température de 200 à 230 C pour obtenir un granulé ; ensuite, on traite celui-ci dans une installation pilote (Leonard ; Sumirago/VA, Italie) dans les conditions suivantes, pour obtenir des fibres : Température d'extrusion : de 190 à 230 C 15 Température de tête : de 255 à 260 C Rapport d'étirage : 1:3,5 Température d'étirage : 100 C Fibres : 10 deniers On -illumine les fibres ainsi préparées devant un 20 fond blanc dans un Weather-O-Meter Type 65 WR (Atlas Corp.) à une température de panneau noir de 63 C, selon la norme ASTM D 2565-85. Après différents temps d'illumination, on mesure la résistance à la traction résiduelle des échantillons. A partir de valeurs mesurées 25 obtenues, on calcule le temps d'exposition T50 après lequel la résistance à la traction des échantillons est réduite de moitié. A des fins de comparaison, on prépare des fibres sans le stabilisant conforme à l'invention mais dans les 30 conditions par ailleurs identiques et on les teste. Les fibres stabilisées conformément à l'invention présentent une résistance excellente. EXEMPLE 2 : STABILISATION D'UN VERNIS À DEUX COUCHES 35 On essaie les stabilisants conformes à l'invention dans 30 g de Solvesso 100 et dans un vernis clair de composition suivante Synthacryl SC3031) 27,51 g Synthacryl SC 3702) 23,34 g Maprenal MF 6503) 27,29 g Acétatebutyle/Butanol (37/8) 4,33 g Isobutanol 4,87 g Solvesso 1504) 2,72 g Huile cristalline K-305) 8,74 g Agent de nivellement Baysil MA6) 1,20 g 100,00 g 1) Résine acrylique, société Hoechst AG ; solution à 65 % dans un mélange de xylène/butanol 26:9 5 2) Résine acrylique, société Hoechst AG ; solution à 75 % d'un Solvesso 1004) 3) Résine de mélanine, société Hoechst AG ; solution à 55 % dans l'isobutanol 4) Fabricant : Esso 10 5) Fabricant : Shell 6) àl % dans Solvesso 150 ; fabricant : Bayer AG. On ajoute au vernis clair 1,5 % des stabilisants conformes à l'invention par rapport à la teneur en 15 extrait sec du vernis. On ajoute à quelques autres échantillons de vernis, en plus des composés conformes à l'invention, 1 % du composé TINUVIN 123. 20 H3C CH3 O 0 H3C CH3 H17Ci-O-Nq O-C-(CH2j-C-O -0-C8H17 H3C CH3 H3C CH3 25 par rapport à la teneur en extrait sec du vernis. En tant que comparaison, on utilise un vernis clair qui ne contient pas de stabilisant à la lumière. On dilue le vernis clair avec du Solvesso 100 pour obtenir une aptitude au pistolage et on applique au pistolet sur une tôle d'aluminium préparée (coil coat, charge, vernis de base métallisé argenté ou métallisé 5 vert clair) et on le fait cuire à 130 C pendant 30 minutes. Il en résulte un film sec de vernis clair d'une épaisseur de 40 à 50 mm. Ensuite, on expose les échantillons dans un appareil d'exposition aux intempéries UVCON de la 10 société Atlas Corp. (lampes UVB-313) avec un cycle d'exposition de 4 heures aux rayons UV à 60 C et de condensation de 4 heures à 50 C. On a examiné les échantillons à intervalles réguliers pour détecter des fissures. 15 TABLEAU 1 : Stabilisant Brillant sous 20 *, défini selon la norme DIN 67530 après 0, 800, 1200, 2000 et 2400 heures d'exposition aux intempéries dans UVCON (UVB-313) (vernis de base métallisé vert clair) 0 h 800 h 1200 hI 2000 h 2400 h sans 86 53 18 ** 1,5 % AII.2 87 87 87 87 75 1,5 % AII.18 86 87 86 87 84 * : Les valeurs élevées signifient un bon effet stabilisant 20 ** Fissuration après 1200 heures ** : Fissuration après 2400 heures 2753447 - 74 - TABLEAU 2 : Brillant sous 20 *, défini selon la Stabilisant norme DIN 67530 après 0, 1600, 4400, 5600 et 6000 heures d'exposition aux intempéries dans UVCON (UVB-313) (vernis de base métallisé argenté) 0 h 1600 h 4400 h 5600 h 6000 h sans 92 16 ** 1,5 % AIII.6 + 1% 92 91 88 87 80 TINUVIN 123 1,5 % AIII.12 + 1% 92 89 90 88 87 TINUVIN 123 1,5 % AIII.13 + 1% 92 94 90 89 85 TINUVIN 123 1,5 % AIII.17 + 1% 92 87 86 84 73 TINUVIN 123 1,5 % AIII.20 + 1% 92 92 90 88 83 TINUVIN 123 * Les valeurs élevées signifient un bon effet stabilisant 5 ** Fissuration après 1600 heures TABLEAU 3 : Brillant sous 20 *, défini selon la Stabilisant norme DIN 67530 après 0, 800, 1200, 1600 et 2000 heures d'exposition aux intempéries dans UTVCON (UVB-313) (vernis de base métallisé argenté) 0 h |800 h | 1200 h 2000 h 2400 h sans 86 46 9 9** 1,5 % AIV.8 85 88 87 85 43*** * : Les valeurs élevées signifient un bon effet 10 stabilisant 2753447 - 75 - ** : Fissuration après 1200 heures Fissuration après 2000 heures TABLEAU 4 5 Stabilisant Brillant sous 200 *, défini selon la norme DIN 67530 après 0, 1200, 4400, 5600 et 6000 heures d'exposition aux intempéries dans UVCON (UVB-313) (vernis de base métallisé argenté) ,,,,,_______ O h 1200 h 4400 h 5600 h16000 h sans 86 29 ** 1,5 % AIV.14 + 1 % 88 88 88 82 75*** TINUVIN 123 1,5 % AIV.17 + 1 % 86 87 86 83 72*** TINUVIN 123 1,5 % AIV.20 + 1% 87 89 87 84 77**** TINUVIN 123 1,5 % AIV.21 + 1% 86 89 88 84 75**** TINUVIN 123 1,5 % AIV.22 + 1% 88 89 88 87 85***** TINUVIN 123 * : Les valeurs relevées signifient un bon effet stabilisant ** : Fissuration après 1600 heures Fissuration après 5600 heures 10 * Fissuration après 6000 heures Fissuration après 6800 heures Les échantillons comportant des stabilisants conformes à l'invention présentent une grande résistance à la fissuration. 15 EXEMPLE 3 : STABILISATION D'UNE MATIÈRE PHOTOGRAPHIQUE On dissout 0,087 g du coupleur jaune de formule CH3 Il il 2 (CH~3!C-C--CH--CNH CH=CH *~NS2 NH-C-(CH2,)i----ON jH 5~ ~~ N I x C~~~-CH2-C-H3CH3 N')N~--NS02 N H - (CH2) CH3 CH3 0 Y - ~~~~~~~~CH3 10 CH3 15 dans 2,0 ml d'une solution du stabilisant conforme à l'invention de l'Exemple IV.8 dans l'acétate d'éthyle (2,25 g/100 ml). A 1,0 ml de cette solution, on ajoute 9,0 ml d'une solution de gélatine aqueuse à 2,3 %, dont on a établi le pH à 6,5 et qui contient 1,744 g/l du 20 réticulant de formule CHCHCH2CH3 SO.Na 25 CH3CHCH2CH3 On ajoute à 5,0 ml d'émulsion de coupleur ainsi 30 obtenue 2 ml d'une émulsion de bromure d'argent ayant une teneur en argent de 6,0 g/1 ainsi que 1,0 ml d'une solution aqueuse à 0,7 % du durcisseur de formule CI A--N 35 N/ OH Cl et on coule sur du papier revêtu de plastique ayant des dimensions de 13 x 18 cm. Après une durée de durcissement de 7 jours, on illumine les échantillons à travers un coin densitométrique d'argent par 125 Lux.s et on traite 5 ensuite selon le procédé de la société Kodak dans Ektaprint 2 . On expose les coins densitométriques jaunes obtenus dans un Atlas Weather-Ometer en utilisant une lampe à Xenon de 2500 W derrière un filtre UV (Kodak 2C) à 10 60 kJoule/cm2 au total. On utilise un échantillon sans stabilisant comme étalon. On mesure la perte de densité spectrale qui s'est produite au cours de l'irradiation à un maximum 15 d'absorption du colorant jaune à l'aide d'un densitomètre TR 924 A de la société Macbeth. L'effet photoprotecteur est évident à partir de la perte de densité spectrale. Plus la perte de densité est faible, plus l'effet photoprotecteur est élevé. 20 Le stabilisant conforme à l'invention présente un bon effet photoprotecteur. EXEMPLE 4 : STABILISATION DE BANDES DE POLYPROPYLÈNE On mélange 1,0 g du stabilisant conforme à 25 l'invention de l'Exemple IV.8, conjointement avec 1 g de phosphite de tris(2,4-di-tert-butylphényle), 0,5 g de tétrakis(3-[3',5'-di-tert.butyl-4'-hydroxyphényl]- propionate) de pentaérythritol et 1 g de stéarate de calcium, dans un mélangeur à propulsion avec 1000 g de 30 poudre de polypropylène (STATOILMF ; indice de fusion 4,0 g/10 min, mesuré à 230 C/2,16 kg). On extrude les mélanges à une température de 200 à 230 C pour obtenir un granulé ; on transforme ensuite celui-ci dans une installation pilote (Leonard ; 35 Sumirago/VA, Italie) dans les conditions suivantes, pour obtenir des bandes étirées d'une épaisseur de 50 mm à une épaisseur de 2,5 mm : Température d'extrusion : de 210 à 230 C Température de tête : de 240 à 260 C Rapport d'étirage : 1:6 5 Température d'étirage : 110 C On expose les bandes ainsi préparées sur un fond blanc dans un Weather-O-Meter Type 65 WR (Atlas Corp.) à une température de panneau noir de 63 C, selon la norme ASTM D 2565-85. Après différents temps d'exposition, on 10 mesure la résistance à la traction résiduelle des échantillons. A partir des valeurs mesurées, on calcule le temps d'exposition T50 après lequel les échantillons conservent encore la moitié de leur résistance à la traction. 15 A des fins de comparaison, on prépare des bandes sans stabilisant conforme à l'invention dans les conditions par ailleurs identiques, et on les teste. L'échantillon stabilisé conformément à l'invention présente d'excellentes résistances à la traction. 20 REVENDICATIONS 1. Composé de formule A Yf Y2 Y1 5 OH N ~N Y4 NI(A) 10 ri r. - y v (A) 15 dans laquelle r1 et r2, indépendamment l'un de l'autre, valent 0 ou 1 et les substituants Y1 à Ys, indépendamment l'un de l'autre, représentent l'hydrogène, des groupes -OH, 20 alkyle en C1-C20, cycloalkyle en C4-C12, alcényle en C2-C20, alcoxy en C1-C20, cycloalcoxy en C4-C12, alcényloxy en C2-C20, aralkyle en C7-C20, halogène, -C=N, haloalkyle en C1-C5, -S02-R', -SO3H, -SO3M, M étant un métal alcalin, -COOR', -CONHR', -CONR'R", -OCOOR', -OCOR', -OCONHR', 25 (méth)acrylamino, (méth)acryloxy, aryle en C6-C12 ; aryle en C6-C12 substitué par alkyle en C1-C12, alcoxy en C1-C12, CN, halogène ; hétéroaryle en C3-C12 ; hétéroaryle en C3-C12 substitué par alkyle en C1-C12, alcoxy en C1-C12, CN, halogène ; ou représentent Q de formule I, et au 30 moins un substituant Y1 à Y9 doit représenter Q ~Q= -O o O- --R (I) QoR o q vaut 0 ou 1, et R1 représente l'hydrogène, des groupes alkyle en C1-C20, cycloalkyle en C4-C12, -COR', -COOR' ou -CONHR', et 5 T représente des groupes alkylène en C1-C20, cycloalkylène en C4-C12 (alkylène en C1-C20)-O-, alkylène en C2-C50, qui est interrompu par un ou plusieurs atomes d'oxygène et/ou substitué par un ou plusieurs groupes hydroxy -CO-, -S02-, phénylène ; phénylène substitué par des gourpes 10 alkyle en Cl-C12, alcoxy en C1-C12, CN, halogène ; biphénylène ; ou biphénylène par des groupes substitué par alkyle en C1-C12, alcoxy en C1-C12, CN, halogène, T pouvant être substitué, à la place de l'hydrogène, par un ou plusieurs substituants Rx indépendants les uns des 15 autres, et R représente des groupes cycloalkyle en C4-C12, cycloalcényle en C4-C12, bicycloalkyle en C6-C15, bicycloalcényle en C6-C15 ou tricycloalkyle en C6-C15 qui peuvent être éventuellement interrompus par un ou 20 plusieurs atomes d'oxygène, représentent aussi des groupes naphtyle ou biphényle, et dans le cas o q vaut 1, comprennent également phényle, R pouvant être substitué, à la place de l'hydrogène, par un ou plusieurs substituants Rx indépendants les uns des 25 autres, et Rx représente des groupes alkyle en Cl-C20, alcényle en C2-C20, cycloalkyle en C4-Cl2, alcoxy en C1-C20, cycloalcoxy en C4-C12, hydroxy, halogène, haloalkyle en C1-C5, -COOR', -CONHR', -CONR'R", -OCOR', 30 -OCOOR', -OCONHR', -NH2, -NHR', -NR'R", -NHCOR', -NR"COR', -NH(méth)acryle, -O(méth)acryle, -CN, =0, =NR' ; aryle en C6-C12 ou aryle en C6-C12 substitué par des groupes alkyle en C1-C12, alcoxy en Cl-C12, CN, halogène ; et R' et R", indépendamment l'un de l'autre, représentent 35 l'hydrogène, des groupes alkyle en C1-C20, cycloalkyle en C4-C12, aryle en C6-C12 ; aryle en C6-C12 substitué par des groupes alkyle en C1-C12, alcoxy en Cl-Cl2, CN, halogène ; hétéroaryle en C3-C12 ; ou hétéroaryle en C3-C12 substitué par des groupes alkyle en C1-C12, alcoxy en Cî-C12, CN, halogène, à l'exception du composé 2,4-bisphényl-6-(4-[3- 5 benzoyloxy-2-hydroxypropyloxy]-2-hydroxyphényl) -1,3,5- triazine. 2. Composé selon la revendication 1 de formule A1 10 'Y Y2- y3 OH N N 15 Xy (Ai) y z N7Y I5 20 o r1 et r2 et les substituants Y1 à Y9 ont les significations définies dans la revendication 1. 3. Composé selon la revendication 2, o 25 Y1 représente Q ; Y2 représente l'hydrogène, des groupes alkyle en C1-C20, cycloalkyle en C5-C12, aralkyle en C7-C20, haloalkyle en Cl-C5, -SO2R' ; Y3 représente l'hydrogène ; 30 Y4 à Y9, indépendamment les uns des autres, représentent l'hydrogène, des groupes -OH, alkyle en C1-C20, cycloalkyle en C4-C12, alcényle en C2-C20, alcoxy en C1-C20, cycloalcoxy en C4-C12, alcényloxy en C2-C20, aralkyle en C7-C20, halogène, -C-N, haloalkyle en C1-C5, 35 -SO2R', -SO3H, -SO3M, -COOR', -CONHR', -CONR'R", -OCOOR', -OCOR', -OCONHR', (méth)acrylamino, (méth)acryloxy, aryle en C6-C12 ; aryle en C6-C12 substitué par des groupes alkyle en C1-C12, alcoxy en C1-C12, CN, halogène ; hétéroaryle en C3-C12 ; OU hétéroaryle en C3-C12 substitué par des groupes alkyle en C1-C12, alcoxy en C1-C12, CN, 5 halogène ; et Y5 et Y8 de plus englobent Q ; Q étant un reste de formule (I) -O0 O -(T) R 10 OR1 o q vaut 0 ou 1, et R1 représente l'hydrogène, des groupes alkyle en C1-C20, cycloalkyle en C4-C12, -COR', -COOR' ou -CONHR' ; 15 T représente des groupes alkylène en C1-C20, cycloalkylène en C4-C12, (alkylène en C1-C20)-O-, alkylène en C2-C50, qui est interrompu et/ou substitué par des groupes OH, -CO-, -S02-, phénylène ; ou phénylène substitué par des groupes alkyle en Cl-Cl12, alcoxy en C1-C12, CN, halogène ; 20 R représente des groupes cycloalkyle en C4-C12, cycloalcényle en C4-C12, bicycloalkyle en C6-C15, bicycloalcényle en C6-C15 ou tricycloalkyle en C6-C15, qui peuvent éventuellement être interrompus par un ou plusieurs atomes d'oxygène, représente aussi naphtyle ou 25 biphényle, et dans le cas o q vaut 1 et T étant différent de -CO-, comprend également, en plus, phényle, R ayant les significations données ci-dessus pouvant être substitué par Rx ; Rx représente alkyle en Cl-C12, alcényle en C2-C20, alcoxy 30 en C1-C4, hydroxy, halogène, haloalkyle en Cl-C5, -COOR', -CONHR',-CONR'R", -OCOR', -OCOOR', -OCONHR', -NH(méth)acryle, -O(méth)acryle, -CN, =0, =NR' ; phényle ou phényle substitué par alkyle en Cl-C12, alcoxy en Cl-C12, CN, halogène ; et 35 R' et R", indépendamment l'un de l'autre, représentent des groupes alkyle en Cl-C12, cycloalkyle en C5-C12, phényle ; phényle substitué par des groupes alkyle en C1-C12, alcoxy en Cl-C12, CN, halogène. 4. Composé selon la revendication 3, o rl et r2 valent 0 et 5 Y4 et Y7, indépendamment l'un de l'autre, représentent l'hydrogène, des groupes -OH, alkyle en Cl1-C12, alcoxy en Cl-C12, alcényloxy en C2-C20, halogène, haloalkyle en Cl- C5, (méth)acryloxy ; Y5 et Y8, indépendamment l'un de l'autre, représentent 10 l'hydrogène, des groupes -OH, alkyle en C1-C20, alcényle en C2-C20, alcoxy en C1-C20, cycloalcoxy en C4-C12, alcényloxy en C3-C20, phénylalkyle en C7-C20, halogène, haloalkyle en C1-C5, -SO2R', -SO3H, -SO3M, -OCOOR', -OCOR', OCONHR', (méth)acrylamino, (méth)acryloxy, 15 phényle ; phényle substitué par des groupes alkyle en C1-C12, alcoxy en C1-C12, CN, halogène ; ou représentent Q ; Q dans la formule (I) étant R1 représente l'hydrogène ; T représente un groupe alkylène en C1-C6 et 20 R représente des groupes cycloalkyle en C4-C12, cycloalkyle substitué par Rx, phényle, phényle substitué par Rx, et représente aussi des groupes cycloalcényle en C5-C12, bicycloalkyle en C6-C15 ou tricycloalkyle en C6-C15 qui peuvent être éventuellement interrompus par un ou 25 plusieurs atomes d'oxygène et/ou substitués par Rx ; Rx représente des groupes alkyle en C1-C4 ou alcoxy en C1-C4 ; et Y6 et Y9 représentent l'hydrogène ou un groupe alkyle en Cl-C12. 5. Composé selon l'une des revendications 1 à 3 d'une des formules A2, A3, A4, A5, A6, A7, A8 2753447 - 84 - Q N N N.OH N~~ '92 X~~NX (A2) Qi OH C CH3 NNOH K-~~~~~ CH3 C32 (A3) Qi N.OOH OHN ON OH z ~~~N' Q2 0 (A4) 2753447 - 85 - Q (AS CNOH Q~~~~~~~~~~~~~~~~~~~~~~~~~~~ _ CH3 N '1 NCH3 H3C CH3 (A5) Q A7OH N NN ~~ N N N A l~ (A6) - OOH $N y N~~~~~~~~~~-~ yXV 9 6. Composé selon la revendication 5 d'une des formules A2, A3, A4, A5, A6, A7, A8, o Q1, Q2 et Q3 chacun sont identiques ainsi que Y5 et Y8 sont 25 identiques. 7. Mélange de stabilisants contenant (a) un composé de formule A selon la revendication 1 et (b) au moins un dérivé de la 2,2,6,6-tétralkylpipéridine, son sel avec un acide quelconque ou son complexe avec un 30 métal. 8. Composé contenant 1) une matière organique sensible à la dégradation induite par la lumière, par l'oxygène et/ou par la chaleur et, 35 2) en tant que stabilisant, au moins un composé selon la revendication 1. 9. Composition selon la revendication 8, dans laquelle le composant 1) est un polymère organique. 10. Composition selon la revendication 8, dans laquelle le composant 1) est un polymère synthétique. 11. Composition selon la revendication 8, dans laquelle le composant 1) est une polyoléfine ou un liant de vernis à base de résines acrylique, alkyde, polyuréthanne, polyester ou polyamide ou de résines modifiées de façon adéquate, une matière photographique, 10 un produit cosmétique ou une crème à bronzer. 12. Composition selon la revendication 8, contenant en plus des composants 1) et 2) un autre additif usuel. 13. Composition selon la revendication 8, contenant de 0,01 à 10 % en poids du composant 2) par rapport au 15 poids de la composition. 14. Procédé pour la stabilisation des matières organiques contre la dégradation induite par la lumière, par l'oxygène et/ou par la chaleur, caractérisé en ce que l'on ajoute à cette matière par mélange un composé selon 20 la revendication 1. 15. Utilisation d'un composé selon la revendication 1, pour la stabilisation de matières organiques contre la dégradation induite par la lumière, par l'oxygène et/ou par la chaleur. 16. Polymère protégé selon le procédé de la revendication 14, contre la dégradation induite par la lumière, par l'oxygène et/ou par la chaleur. 17. Polymère protégé selon le procédé de la revendication 14, contre la dégradation induite par la 30 lumière, par l'oxygène et/ou par la chaleur. 18. Matière photographique protégée selon le procédé de la revendication 14, contre la dégradation induite par la lumière, par l'oxygène et/ou par la chaleur. 35